(57)【要約】【課題】本発明は、量子ドット粒子を均一に分散させながら、カラーフィルターの製造工程中に光効率の低下及び感光特性の不良のような問題がなく、優れたカラーフィルターを製造できる量子ドットを含む硬化性組成物を提供することを目的とする。【解決手段】本発明は、このような量子ドットを含む硬化性組成物で製造されたカラーフィルター及びこれを含む画像表示装置を提供することを目的とする。【選択図】なし【特許請求の範囲】
【請求項１】
バインダー及び量子ドットを含み、
前記バインダーは、下記化学式１、化学式２及びこれらの組み合わせを１つ以上含むことを特徴とする量子ドットを含む硬化性組成物：
［化学式１］
【化１】
2016157114.tif 000038
（前記化学式１で、
Ｒ１は、水素またはＣ１〜Ｃ６アルキル基を示し、
Ｒ２は、酸素、−ＮＨ−または
【化２】
2016157114.tif 000039
基を示し、
Ｒ３は、Ｃ１〜Ｃ３０のアルキレン基、Ｃ１〜Ｃ３０のアルキレンオキシ基またはＣ１〜Ｃ３０のエチルオキシカルボニルアミノエチル基を示し、
Ｒ４は、不飽和二重結合を含有する基をそれぞれ示す。）
［化学式２］
【化３】
2016157114.tif 000040
（前記化学式２で、
Ｒ５〜Ｒ６は、それぞれ独立に、互いに同じかまたは異なり、水素またはＣ１〜Ｃ６アルキル基を示し、
Ｒ７は、酸素、−ＮＨ−または
【化４】
2016157114.tif 000041
基を示し、
Ｒ８は、Ｃ１〜Ｃ３０のアルキレン基、Ｃ１〜Ｃ３０のアルキレンオキシ基またはＣ１〜Ｃ３０のエチルオキシカルボニルアミノエチル基を示し、
Ｒ９は、不飽和二重結合を含有する基をそれぞれ示し、
Ｘは、０＜Ｘ＜１００の値を示す。）
【請求項２】
前記バインダーは、
ガラス転移温度が−２０〜２５０℃であることを特徴とする請求項１に記載の量子ドットを含む硬化性組成物。
【請求項３】
前記量子ドットを含む硬化性組成物のうち固形分の全体重量部に対して、
前記バインダー１０〜９０重量％及び前記量子ドット３〜８０重量％を含み、
光重合化合物及び光重合開始剤を残部として含むことを特徴とする請求項１または２に記載の量子ドットを含む硬化性組成物。
【請求項４】
前記量子ドットは、
赤色量子ドット、緑色量子ドットまたは青色量子ドットであることを特徴とする請求項１〜３のいずれかに記載の量子ドットを含む硬化性組成物。
【請求項５】
前記量子ドットは、コアが、ＣｄＳｅ、ＣｄＳ、ＺｎＳ、ＺｎＳｅ、ＺｎＴｅ、ＣｄＴｅ、ＣｄＳｅＴｅ、ＣｄＺｎＳ、ＰｂＳｅ、ＡｇＩｎＺｎＳ、ＨｇＳ、ＨｇＳｅ、ＨｇＴｅ、ＧａＮ、ＧａＰ、ＧａＡｓ、ＩｎＰ、ＩｎＡｓ及びＺｎＯよりなる群から選択された１つ以上の物質を含み、シェルが、ＣｄＳｅ、ＺｎＳｅ、ＺｎＳ、ＺｎＴｅ、ＣｄＴｅ、ＰｂＳ、ＴｉＯ、ＳｒＳｅ及びＨｇＳｅよりなる群から選択された１つ以上の物質を含むことを特徴とする請求項１〜４のいずれかに記載の量子ドットを含む硬化性組成物。
【請求項６】
請求項１〜５のいずれかに記載の量子ドットを含む硬化性組成物で製造されることを特徴とするカラーフィルター。
【請求項７】
請求項６に記載のカラーフィルターを含むことを特徴とする画像表示装置。
【発明の詳細な説明】
【技術分野】
【０００１】
本発明は、量子ドットを含む硬化性組成物、これを利用して製造されたカラーフィルター及び画像表示装置に関する。
【背景技術】
【０００２】
カラーフィルターは、白色光から赤色、緑色、青色の３種の色を抽出して、微細な画素単位を可能にする薄膜フィルム型光学部品であって、１つの画素のサイズが数十から数百マイクロメーター程度である。このようなカラーフィルターは、それぞれの画素間の境界部分を遮光するために透明基板上に定められたパターンで形成されたブラックマトリックス層及びそれぞれの画素を形成するために複数の色（通常、赤色（Ｒ）、緑色（Ｇ）及び青色（Ｂ））の３原色を定められた手順に配置した画素部が順に積層された構造を取っている。一般的に、カラーフィルターは、染色法、電着法、印刷法、顔料分散法等によって３種以上の色相を透明基板上にコーティングして製造することができ、最近には、顔料分散型の感光性樹脂を利用した顔料分散法が主流をなす。
【０００３】
カラーフィルターを具現する方法中の１つである顔料分散法は、黒色マトリックスが設けられた透明な基材の上に着色剤を含めてアルカリ可溶性樹脂、光重合単量体、光重合開始剤、エポキシ樹脂、溶剤、その他添加剤を含む感光性樹脂組成物をコーティングし、形成しようとする形態のパターンを露光した後、非露光部位を溶剤で除去して、熱硬化させる一連の過程を繰り返すことによって、着色薄膜を形成する方法であって、携帯電話、ノートパソコン、モニター、テレビ等のＬＣＤを製造するのに活発に応用されている。近年、さまざまな長所を有する顔料分散法を利用したカラーフィルター用感光性樹脂組成物においても、優れたパターン特性だけでなく、高い色再現率とともに高輝度及び高明暗比等、さらに向上した性能が要求されていることが現況である。
【０００４】
しかし、色再現は、光源から照射された光がカラーフィルターを透過して具現されるものであるが、この過程で、光の一部がカラーフィルターに吸収されるので、光効率が低下し、また、色フィルターとしての顔料特性に起因して完璧な色の再現には足りないという根本的な限界がある。
【０００５】
また、特許文献１には、光源と、前記光源から出射される光が入射される表示パネルとを含み、前記表示パネルは、多数の色変換部を含み、前記色変換部は、前記光の波長を変換させる多数の波長変換粒子と、前記光で所定の波長帯の光を吸収する多数のカラーフィルター粒子とを含む表示装置を開示している。
【０００６】
しかし、前記従来技術は、量子ドットが含まれた点は類似しているが、感光性樹脂組成物の含量に対する具体的な説明がなく、高い色再現率及び輝度を有する表示装置のみについて開示しているので、感光性樹脂組成物に対する追加的な開発が必要である。
【先行技術文献】
【特許文献】
【０００７】
【特許文献１】韓国特許公開第１０−２０１３−００００５０６号公報
【発明の概要】
【発明が解決しようとする課題】
【０００８】
本発明は、量子ドット粒子を均一に分散させながら、カラーフィルターの製造工程中に光効率の低下及び感光特性の不良のような問題がなく、優れたカラーフィルターを製造できる量子ドットを含む硬化性組成物を提供することを目的とする。
【０００９】
また、本発明は、このような量子ドットを含む硬化性組成物で製造されたカラーフィルター及びこれを含む画像表示装置を提供することを目的とする。
【課題を解決するための手段】
【００１０】
前記目的を達成するための本発明の実施例による量子ドットを含む硬化性組成物は、バインダー及び量子ドットを含み、前記バインダーは、下記化学式１、化学式２及びこれらの組み合わせを１つ以上含む。
【００１１】
［化学式１］
【化１】
2016157114.tif 000002
【００１２】
（前記化学式１で、
Ｒ１は、水素またはＣ１〜Ｃ６アルキル基を示し、
Ｒ２は、酸素、−ＮＨ−または
【化２】
2016157114.tif 000003
基を示し、
Ｒ３は、Ｃ１〜Ｃ３０のアルキレン基、Ｃ１〜Ｃ３０のアルキレンオキシ基またはＣ１〜Ｃ３０のエチルオキシカルボニルアミノエチル基を示し、
Ｒ４は、不飽和二重結合を含有する基をそれぞれ示す。）
【００１３】
［化学式２］
【化３】
2016157114.tif 000004
【００１４】
（前記化学式２で、
Ｒ５〜Ｒ６は、それぞれ独立に、互いに同じかまたは異なり、水素またはＣ１〜Ｃ６アルキル基を示し、
Ｒ７は、酸素、−ＮＨ−または
【化４】
2016157114.tif 000005
基を示し、
Ｒ８は、Ｃ１〜Ｃ３０のアルキレン基、Ｃ１〜Ｃ３０のアルキレンオキシ基またはＣ１〜Ｃ３０のエチルオキシカルボニルアミノエチル基を示し、
Ｒ９は、不飽和二重結合を含有する基をそれぞれ示し、
Ｘは、０＜Ｘ＜１００の値を示す。）
【発明の効果】
【００１５】
前述したように、本発明による量子ドットを含む硬化性組成物は、特定化合物のバインダーを含むことによって、色再現性及び輝度特性に優れた高品質のカラーフィルターを提供するできる効果がある。
【００１６】
また、本発明は、前記量子ドットを含む硬化性組成物で製造されたカラーフィルター及びこれを含む画像表示装置を提供できる効果がある。
【発明を実施するための形態】
【００１７】
本発明による量子ドットを含む硬化性組成物は、バインダー及び量子ドットを含み、前記バインダーは、下記化学式１または化学式２であることを特徴とする。
【００１８】
また、本発明の量子ドットを含む硬化性組成物は、前記バインダー及び量子ドットとともに、ポジチブ型で構成される場合には、ｏ−ナフトキノンジアジド化合物を、ネガティブ型で構成する場合には、１つ以上のエチレン性不飽和基を有するモノマーまたはオリゴマーと光重合開始剤をさらに含有して構成することができる。必要に応じて、架橋剤等の他の成分をさらに含有してもよい。また、前記ポジチブ型で構成する場合に、前記モノマーまたはオリゴマー、光重合開始剤をさらに含むことができる。
【００１９】
まず、本発明の量子ドットを含む硬化性組成物は、化学式１のバインダーを含むことができ、ガラス転移温度が−２０〜２５０℃であることができる。この際、バインダーは、重合性側鎖を有する共重合体である。
【００２０】
［化学式１］
【化５】
2016157114.tif 000006
【００２１】
前記化学式１で、
Ｒ１は、水素またはＣ１〜Ｃ６アルキル基を示す。より好ましくは、Ｒ１は、膜の強度、弾性率、粘弾性、耐熱性、現像性、ポリマーのガラス転移温度（Ｔｇ）、溶解性、合成適性等を考慮して自由に選択できる。
【００２２】
Ｒ２は、酸素、−ＮＨ−または
【化６】
2016157114.tif 000007
基を示す。より好ましくは、Ｒ２は、膜の強度、弾性率、粘弾性、耐熱性、現像性、合成適性、ポリマーのガラス転移温度（Ｔｇ）、溶解性等を考慮して自由に選択できる。
【００２３】
Ｒ３は、Ｃ１〜Ｃ３０のアルキレン基、Ｃ１〜Ｃ３０のアルキレンオキシ基またはＣ１〜Ｃ３０のエチルオキシカルボニルアミノエチル基を示す。Ｒ３は、Ｃ１〜Ｃ２５のアルキレン基、Ｃ１〜Ｃ２５のアルキレンオキシ基またはＣ１〜Ｃ２５のエチルオキシカルボニルアミノエチル基が好ましく、Ｃ１〜Ｃ２０のアルキレン基、Ｃ１〜Ｃ２０のアルキルオキシ基またはＣ１〜Ｃ２０のエチルオキシカルボニルアミノエチル基がさらに好ましく、メチレン基、エチレン基、プロピレン基、ブチレン基、エチレンオキシ基、ジエチレンオキシ基、トリエチレンオキシ基、エチルオキシカルボニルアミノエチル基が特に好ましい。これら基は、置換基を有していてよい。この際、前記Ｒ３の置換基としては、Ｃ１〜Ｃ２０のアルキル基が好ましく、そのうち、Ｃ１〜Ｃ１５のアルキル基がより好ましく、Ｃ１〜Ｃ１０のアルキル基がさらに好ましく、Ｃ１〜Ｃ７のアルキル基が特に好ましい。前記置換基として、具体的には、原料及び合成適性等を考慮すれば、メチル基、エチル基、分岐または直鎖のプロピル基、ブチル基、ペンチル基、ヘキシル基が最も好ましい。但し、アルコール系水酸基は、ガラス転移温度（Ｔｇ）を低下させる場合があるので、好ましい例から除かれる。
【００２４】
Ｒ４は、不飽和二重結合を含有する基を示す。具体的には、ビニルオキシ基、アリルオキシ基、（メタ）アクリロイルオキシ基、４−ビニルフェニルオキシ基、４−ビニルフェニルメチルオキシ基、ビニルエステル基等が好ましい。そのうち、Ｒ４としては、ビニルオキシ基、アリルオキシ基、（メタ）アクリロイルオキシ基、４−ビニルフェニルメチルオキシ基、ビニルエステル基がより好ましく、アリルオキシ基、（メタ）アクリロイルオキシ基、４−ビニルフェニルメチルオキシ基が特に好ましい。
【００２５】
化学式１で表される構造単位を含有する本発明におけるバインダーのガラス転移温度（Ｔｇ）は、バインダー自体の分子量、分子構造、水素結合性相互作用の利用等によって調整可能であり、併用するバインダーのガラス転移温度（Ｔｇ）、併用するバインダー及び他の成分との親和性、系全体の粘弾性等を考慮して決定される。バインダーのガラス転移温度（Ｔｇ）が過度に低い場合、形成されたパターンの耐熱性が低下し、熱フローのような問題が発生する。また、塗布膜の粘着性が増加し、作業性が低下する等の問題も発生する。このことから、アルコール系水酸基をバインダー中に含有することは好ましくない。また、アルコール系水酸基は、比較的水素結合性相互作用が弱いため、この観点から、大きい効果を発揮できない場合が多い。
【００２６】
本発明におけるバインダーのガラス転移温度（Ｔｇ）は、−２０〜２５０℃の範囲にあることが好ましく、−１５〜２５０℃の範囲にあることがさらに好ましく、−１０〜２５０℃の範囲にあることが特に好ましい。また、本発明におけるバインダーは、他のバインダーと併用してもよい。また、前記以外のバインダーについては後述する。
【００２７】
本発明におけるバインダーの分子量は、重量平均分子量であり、５００〜１０，０００，０００Ｄａ（ダルトン（ｄａｌｔｏｎ）：分子量の単位）が好ましく、１，０００〜５，０００，０００Ｄａがさらに好ましく、２，０００〜５，０００，０００Ｄａが特に好ましい。
【００２８】
化学式１で表される構造単位とともに、本発明におけるバインダーを構成する成分（すなわち、共重合成分）としては、（２元以上の）共重合が可能なら、特に限定されない。
【００２９】
前記共重合成分としては、例えば、日本国特開昭５９−４４６１５号、日本国特公昭５４−３４３２７号、日本国特公昭５８−１２５７７号、日本国特公昭５４−２５９５７号、日本国特開昭５９−５３８３６号、日本国特開昭５９−７１０４８号公報の明細書に記載されているようなメタクリル酸共重合体、アクリル酸共重合体、イタコン酸共重合体、クロトン酸共重合体、（無水）マレイン酸共重合体、部分エステル化マレイン酸共重合体、部分アミド化マレイン酸共重合体に使用されているモノマー、（メタ）アクリレート類、（メタ）アクリルアミド類、ビニル基を有する芳香族炭化水素環類、ビニル基を有するヘテロ芳香族環類、無水マレイン酸、イタコン酸エステル類、クロトン酸エステル類、（メタ）アクリロニトリル、（メタ）クロトンニトリル、各種スチレン類、各種ベンゾイルオキシエチレン類、各種アセトキシエチレン類、ビニルカルバゾール類、ビニルピロリドン等が挙げれる。
【００３０】
これらのうち、前記共重合成分としては、（メタ）アクリル酸、Ｃ１〜Ｃ２５の（シクロ）アルキル（メタ）アクリレート、Ｃ１〜Ｃ２５のビシクロ環を有する（メタ）アクリレート、Ｃ１〜Ｃ２５のアラルキル（メタ）アクリレート、Ｃ１〜Ｃ２５のアリール（メタ）アクリレート、（メタ）アクリルアミド、Ｃ１〜Ｃ２５の２級または３級の（シクロ）アルキル（メタ）アクリルアミド、Ｃ１〜Ｃ２５の２級または３級のビシクロ環を有する（メタ）アクリルアミド、Ｃ１〜Ｃ２５の２級または３級のアラルキル（メタ）アクリルアミド、Ｃ１〜Ｃ２５の２級または３級のアリール（メタ）アクリルアミド、Ｃ１〜Ｃ２５の（メタ）アクリロイルモルホリン、ビニル基を有する置換もしくは無置換のＣ１〜Ｃ２５の芳香族炭化水素環、ビニル基を有する置換もしくは無置換の炭素Ｃ１〜Ｃ２５のヘテロ芳香族環、無水マレイン酸、置換もしくは無置換のＣ１〜Ｃ２５の（α−メチル−）スチレン、ビニルイミダゾール、ビニルトリアゾール、無水マレイン酸、置換もしくは無置換のＣ１〜Ｃ２５の部分エステル化マレイン酸共重合体、置換もしくは無置換のＣ１〜Ｃ２５の部分アミド化マレイン酸、メチルジャスモネート（Ｍｅｔｈｙｌ  Ｊａｓｍｏｎａｔｅ）、イタコン酸、Ｃ１〜Ｃ２５のイタコン酸（シクロ）アルキルエステル、Ｃ１〜Ｃ２５のビシクロ環を有するイタコン酸エステル、Ｃ１〜Ｃ２５のイタコン酸アラルキルエステル、Ｃ１〜Ｃ２５のイタコン酸アリールエステル、クロトン酸、Ｃ１〜Ｃ２５のクロトン酸（シクロ）アルキルエステル、Ｃ１〜Ｃ２５のビシクロ環を有するクロトン酸エステル、Ｃ１〜Ｃ２５のクロトン酸アラルキルエステル、Ｃ１〜Ｃ２５のクロトン酸アリールエステル、Ｃ１〜Ｃ２５のベンゾイルオキシエチレン類、Ｃ１〜Ｃ２５のアセトキシエチレン類、（メタ）アクリロニトリル、（メタ）クロトンニトリル、Ｃ１〜Ｃ２５のビニルカルバゾール、ビニルピロリドンが好ましい。
【００３１】
これらのうち、（メタ）アクリル酸、Ｃ１〜Ｃ２０の（シクロ）アルキル（メタ）アクリレート、Ｃ１〜Ｃ２０のビシクロ環を有する（メタ）アクリレート、Ｃ１〜Ｃ２０のアラルキル（メタ）アクリレート、Ｃ１〜Ｃ２０のアリール（メタ）アクリレート、（メタ）アクリルアミド、Ｃ１〜Ｃ２０の２級または３級の（シクロ）アルキル（メタ）アクリルアミド、Ｃ１〜Ｃ２０の２級または３級のビシクロ環を有する（メタ）アクリルアミド、Ｃ１〜Ｃ２０の２級または３級のアラルキル（メタ）アクリルアミド、Ｃ１〜Ｃ２０の２級または３級のアリール（メタ）アクリルアミド；Ｃ１〜Ｃ２０の（メタ）アクリロイルモルホリン、ビニル基を有する置換もしくは無置換のＣ１〜Ｃ２０の芳香族炭化水素環、ビニル基を有する置換もしくは無置換のＣ１〜Ｃ２０のヘテロ芳香族環、無水マレイン酸、置換もしくは無置換のＣ１〜Ｃ２０の部分エステル化マレイン酸共重合体、置換もしくは無置換のＣ１〜Ｃ２０の部分アミド化マレイン酸、置換もしくは無置換のＣ１〜Ｃ２０の（α−メチル−）スチレン類、メチルジャスモネート、イタコン酸、Ｃ１〜Ｃ２０のイタコン酸（シクロ）アルキルエステル、Ｃ１〜Ｃ２０のビシクロ環を有するイタコン酸エステル、Ｃ１〜Ｃ２０のイタコン酸アラルキルエステル、Ｃ１〜Ｃ２０のイタコン酸アリールエステル、クロトン酸、Ｃ１〜Ｃ２０のクロトン酸（シクロ）アルキルエステル、Ｃ１〜Ｃ２０のビシクロ環を有するクロトン酸エステル、Ｃ１〜Ｃ２０のクロトン酸アラルキルエステル、Ｃ１〜Ｃ２０のクロトン酸アリールエステル、Ｃ１〜Ｃ２０のベンゾイルオキシエチレン類、Ｃ１〜Ｃ２０のアセトキシエチレン類、Ｃ１〜Ｃ２０のビニルカルバゾール、ビニルピロリドン；（メタ）アクリロニトリル、（メタ）クロトンニトリルがより好ましい。
【００３２】
また、これらのうち、（メタ）アクリル酸、メチル（メタ）アクリレート、エチル（メタ）アクリレート、直鎖または分岐のプロピル（メタ）アクリレート、直鎖または分岐のブチル（メタ）アクリレート、直鎖または分岐のペンチル（メタ）アクリレート、ノーマルヘキシル（メタ）アクリレート、シクロヘキシル（メタ）アクリレート、ノーマルヘプチル（メタ）アクリレート、２−エチルヘキシル（メタ）アクリレート、ノーマルオクチル（メタ）アクリレート、ノーマルデシル（メタ）アクリレート、ノルマルドデシル（メタ）アクリレート、アダマンチル（メタ）アクリレート、イソボルニル（メタ）アクリレート、ノルボルナンメチル（メタ）アクリレート、ノルボルネンメチル（メタ）アクリレート；ベンジル（メタ）アクリレート、ナフチルメチル（メタ）アクリレート、アントラセンメチル（メタ）アクリレート、フェニルエチル（メタ）アクリレート；フェニル（メタ）アクリレート、ナフチル（メタ）アクリレート、（メタ）アクリルアミド、（ジ）メチル（メタ）アクリルアミド、（ジ）エチル（メタ）アクリルアミド、直鎖または分岐の（ジ）プロピル（メタ）アクリルアミド、直鎖または分岐の（ジ）ブチル（メタ）アクリルアミド、直鎖または分岐の（ジ）ペンチル（メタ）アクリルアミド、（ジ）ノーマルヘキシル（メタ）アクリルアミド、（ジ）シクロヘキシル（メタ）アクリルアミド、（ジ−）２−エチルヘキシル（メタ）アクリルアミド；アダマンチル（メタ）アクリルアミド、ノルアダマンチル（メタ）アクリルアミド；ベンジル（メタ）アクリルアミド、ナフチルエチル（メタ）アクリルアミド、フェニルエチル（メタ）アクリルアミド；（ジ）フェニル（メタ）アクリルアミド、ナフチル（メタ）アクリルアミド、（メタ）アクリロイルモルホリン、ピペリジルアクリルアミド、ピロリジルアクリルアミド、（α−メチル）スチレン、ビニルピリジン、ビニルイミダゾール、ビニルトリアゾール、無水マレイン酸、メチルジャスモネート；イタコン酸；クロトン酸、メチルクロトネート、エチルクロトネート、直鎖または分岐のプロピルクロトネート、直鎖または分岐のブチルクロトネート、直鎖または分岐のペンチルクロトネート、ノーマルヘキシルクロトネート、シクロヘキシルクロトネート、ノーマルヘプチルクロトネート、２−エチルヘキシルクロトネート、ノーマルオクチルクロトネート、ノーマルデシルクロトネート、ノーマルドデシルクロトネート；アダマンチルクロトネート、イソボルニルクロトネート、ノルボルナンメチルクロトネート、ノルボルネンメチルクロトネート；ベンジルクロトネート、ナフチルメチルクロトネート、アントラセンメチルクロトネート、フェニルエチルクロトネート；フェニルクロトネート、ナフチルクロトネート、ベンゾイルオキシエチレン、アセトキシエチレン、ビニルカルバゾール、ビニルピロリドン等が特に好ましい。
【００３３】
また、前記のカルボキシル基は、金属塩よりなってもよい。
【００３４】
前記置換基としては、Ｃ１〜Ｃ２０のアルキル基、Ｃ１〜Ｃ２０のアルコキシ基、Ｃ１〜Ｃ２０のアラルキル基、Ｃ１〜Ｃ２０のアリール基、Ｃ１〜Ｃ２０のアシルオキシ基、Ｃ１〜Ｃ２０のアシル基、Ｃ１〜Ｃ２０のアルコキシカルボニル基、Ｃ１〜Ｃ２０のアリールカルボニル基、Ｃ１〜Ｃ２０のジアルキルアミノ基、Ｃ１〜Ｃ２０のアルキルアミノ基、ハロゲン原子、シアノ基、フリル基、フルフリル基、テトラヒドロフリル基、テトラヒドロフルフリル基、アルキルチオ基、トリメチルシリル基、トリフルオロメチル基、カルボキシル基、チエニル基、モルホリノ基、モルホリノカルボニル基等が好ましい。
【００３５】
これらのうち、前記置換基としては、Ｃ１〜Ｃ１５のアルキル基、Ｃ１〜Ｃ１５のアルコキシ基、Ｃ１〜Ｃ１５のアラルキル基、Ｃ１〜Ｃ１５のアリール基、Ｃ１〜Ｃ１５のアシルオキシ基、Ｃ１〜Ｃ１５のアシル基、Ｃ１〜Ｃ１５のアルコキシカルボニル基、Ｃ１〜Ｃ１５のアリールカルボニル基、Ｃ１〜Ｃ１５のジアルキルアミノ基、Ｃ１〜Ｃ１５のアルキルアミノ基、ハロゲン原子、シアノ基、フリル基、フルフリル基、テトラヒドロフリル基、テトラヒドロフルフリル基、アルキルチオ基、トリメチルシリル基、トリフルオロメチル基、カルボキシル基、チエニル基、モルホリノ基、モルホリノカルボニル基等がより好ましい。
【００３６】
また、前記置換基としては、メチル基、エチル基、直鎖または分岐のプロピル基、直鎖または分岐のブチル基、直鎖または分岐のペンチル基、ノーマルヘキシル基、シクロヘキシル基、ノーマルヘプチル基、２−エチルヘキシル基、ノーマルオクチル基、ノーマルデシル基、ノルマルドデシル基、メチルオキシ基、エチルオキシ基、直鎖または分岐のプロピルオキシ基、直鎖または分岐のブチルオキシ基、直鎖または分岐のペンチルオキシ基、ノーマルヘキシルオキシ基、シクロヘキシルオキシ基、ノーマルヘプチルオキシ基、２−エチルヘキシルオキシ基、ノーマルオクチルオキシ基、ノーマルデシルオキシ基、ノーマルドデシルオキシ基、ベンジル基、ペネチル基、ナフチルメチル基、ナフチルエチル基、フェニル基、ナフチル基、メチルカルボニルオキシ基、エチルカルボニルオキシ基、直鎖または分岐のプロピルカルボニルオキシ基、直鎖または分岐のブチルカルボニルオキシ基、直鎖または分岐のペンチルカルボニルオキシ基、ノーマルヘキシルカルボニルオキシ基、シクロヘキシルカルボニルオキシ基、ノーマルヘプチルカルボニルオキシ基、２−エチルヘキシルカルボニルオキシ基、ノーマルオクチルカルボニルオキシ基、ノーマルデシルカルボニルオキシ基、ノーマルドデシルカルボニルオキシ基、メチルカルボニル基（アセチル基）、エチルカルボニル基、直鎖または分岐のプロピルカルボニル基、直鎖または分岐のブチルカルボニル基、直鎖または分岐のペンチルカルボニル基、ノーマルヘキシルカルボニル基、シクロヘキシルカルボニル基、ノーマルヘプチルカルボニル基、２−エチルヘキシルカルボニル基、ノーマルオクチルカルボニル基、ノーマルデシルカルボニル基、ノーマルドデシルカルボニル基、メチルオキシカルボニル基、エチルオキシカルボニル基、直鎖または分岐のプロピルオキシカルボニル基、直鎖または分岐のブチルオキシカルボニル基、直鎖または分岐のペンチルオキシカルボニル基、ノーマルヘキシルオキシカルボニル基、シクロヘキシルオキシカルボニル基、ノーマルヘプチルオキシカルボニル基、２−エチルヘキシルオキシカルボニル基、ノーマルオクチルオキシカルボニル基、ノーマルデシルオキシカルボニル基、ノーマルドデシルオキシカルボニル基、ベンゾイル基、ナフチルカルボニル基；（ジ）メチルアミノ基、（ジ）エチルアミノ基、直鎖または分岐の（ジ）プロピルアミノ基、直鎖または分岐の（ジ）ブチルアミノ基、直鎖または分岐の（ジ）ペンチルアミノ基、（ジ）ノーマルヘキシルアミノ基、（ジ）シクロヘキシルアミノ基、（ジ）ノーマルヘプチルアミノ基、（ジ）２−エチルヘキシルアミノ基；フッ素原子、塩素原子、臭素原子；シアノ基、フリル基、フルフリル基、テトラヒドロフリル基、テトラヒドロフルフリル基、アルキルチオ基、トリメチルシリル基、トリフルオロメチル基、カルボキシル基、チエニル基、モルホリノ基、モルホリノカルボニル基等が特に好ましい。
【００３７】
また、これらの置換基は、前記の置換基でさらに置換されていてもいい。但し、アルコール系水酸基は、ガラス転移温度（Ｔｇ）を低下させる場合があるので、好ましい置換基の例から除かれる。
【００３８】
また、（メタ）アクリロニトリル、（メタ）クロトンニトリルは、特に好ましい共重合成分（共重合モノマー）の例として挙げられる。
【００３９】
前記共重合成分としては、その他の親水性を有するモノマーとして、リン酸、リン酸エステル、４級アンモニウム塩、エチレンオキシ鎖、プロピレンオキシ鎖、スルホン酸及びその塩、モルホリノエチル基等を含有するモノマー等が有用である。
【００４０】
前記スルホン酸基、カルボン酸基は、金属塩よりなってもよい。
【００４１】
本発明におけるバインダーにおいて、共重合するモノマーの種類や数は、特に限定されないが、１〜１２種が好ましく、１〜８種がより好ましく、１〜５種が特に好ましい。
【００４２】
以下、本発明の化学式１の形態におけるバインダーの具体例を化学式１−１〜化学式１−２４で示すが、本発明は、これらに限定されるのではない。
【００４３】
［化学式１−１］
ガラス転移温度（Ｔｇ）＝１２０℃
【化７】
2016157114.tif 000008
【００４４】
［化学式１−２］
ガラス転移温度（Ｔｇ）＝１３０℃
【化８】
2016157114.tif 000009
【００４５】
［化学式１−３］
ガラス転移温度（Ｔｇ）＝１６０℃
【化９】
2016157114.tif 000010
【００４６】
［化学式１−４］
ガラス転移温度（Ｔｇ）＝１６０℃
【化１０】
2016157114.tif 000011
【００４７】
［化学式１−５］
ガラス転移温度（Ｔｇ）＝１３５℃
【化１１】
2016157114.tif 000012
【００４８】
［化学式１−６］
ガラス転移温度（Ｔｇ）＝１５０℃
【化１２】
2016157114.tif 000013
【００４９】
［化学式１−７］
ガラス転移温度（Ｔｇ）＝−１．３℃
【化１３】
2016157114.tif 000014
【００５０】
［化学式１−８］
ガラス転移温度（Ｔｇ）＝−１９．３℃
【化１４】
2016157114.tif 000015
【００５１】
［化学式１−９］
ガラス転移温度（Ｔｇ）＝１２０℃
【化１５】
2016157114.tif 000016
【００５２】
［化学式１−１０］
ガラス転移温度（Ｔｇ）＝１３０℃
【化１６】
2016157114.tif 000017
【００５３】
［化学式１−１１］
ガラス転移温度（Ｔｇ）＝１４０℃
【化１７】
2016157114.tif 000018
【００５４】
［化学式１−１２］
ガラス転移温度（Ｔｇ）＝１４０℃
【化１８】
2016157114.tif 000019
【００５５】
［化学式１−１３］
ガラス転移温度（Ｔｇ）＝１６０℃
【化１９】
2016157114.tif 000020
【００５６】
［化学式１−１４］
ガラス転移温度（Ｔｇ）＝１３０℃
【化２０】
2016157114.tif 000021
【００５７】
［化学式１−１５］
ガラス転移温度（Ｔｇ）＝１４０℃
【化２１】
2016157114.tif 000022
【００５８】
［化学式１−１６］
ガラス転移温度（Ｔｇ）＝１４０℃
【化２２】
2016157114.tif 000023
【００５９】
［化学式１−１７］
ガラス転移温度（Ｔｇ）＝１５０℃
【化２３】
2016157114.tif 000024
【００６０】
［化学式１−１８］
ガラス転移温度（Ｔｇ）＝１４０℃
【化２４】
2016157114.tif 000025
【００６１】
［化学式１−１９］
ガラス転移温度（Ｔｇ）＝１３０℃
【化２５】
2016157114.tif 000026
【００６２】
［化学式１−２０］
ガラス転移温度（Ｔｇ）＝１２０℃
【化２６】
2016157114.tif 000027
【００６３】
［化学式１−２１］
ガラス転移温度（Ｔｇ）＝１２０℃
【化２７】
2016157114.tif 000028
【００６４】
［化学式１−２２］
ガラス転移温度（Ｔｇ）＝１３０℃
【化２８】
2016157114.tif 000029
【００６５】
［化学式１−２３］
ガラス転移温度（Ｔｇ）＝１６０℃
【化２９】
2016157114.tif 000030
【００６６】
［化学式１−２４］
ガラス転移温度（Ｔｇ）＝１２０℃
【化３０】
2016157114.tif 000031
【００６７】
次に、本発明の量子ドットを含む硬化性組成物は、化学式２のバインダーを含むことができ、ガラス転移温度が−２０〜２５０℃であることができる。
【００６８】
化学式２で表される化合物を含有することによって、光（放射線）照射時の硬化性を向上させることができ、硬化度の高いパターンを形成できる。したがって、高解像度であり、ＰＯＢ工程中に発生するラジカルから量子ドットの表面に保護基の役目をすることによって、優れた輝度特性を示すことができる。
【００６９】
［化学式２］
【化３１】
2016157114.tif 000032
【００７０】
化学式２で、Ｒ５及びＲ６は、それぞれ独立に、互いに同じかまたは異なり、水素またはＣ１−Ｃ６アルキル基を示す。
【００７１】
Ｒ７は、酸素、−ＮＨ−または
【化３２】
2016157114.tif 000033
基を示す。
【００７２】
Ｒ８は、Ｃ１−Ｃ３０のアルキレン基、Ｃ１−Ｃ３０のアルキレンオキシ基またはＣ１−Ｃ３０のエチルオキシカルボニルアミノエチル基を示す。
【００７３】
前記Ｒ８で表されるアルキレン基、アルキレンオキシ基、及びエチルオキシカルボニルアミノエチル基のうち、いずれもＣ１〜Ｃ２５のものが好ましく、Ｃ１〜Ｃ２０のものがより好ましく、メチレン基、エチレン基、プロピレン基、ブチレン基、エチレンオキシ基、ジエチレンオキシ基、トリエチレンオキシ基、エチルオキシカルボニルアミノエチル基が特に好ましい。これら基は、置換基を有していてもいい。前記Ｒ８における置換基としては、Ｃ１〜Ｃ２０のアルキル基またはＯＨ基が好ましく、そのうち、Ｃ１〜Ｃ１５のアルキル基またはＯＨ基がより好ましく、Ｃ１〜Ｃ１０のアルキル基またはＯＨ基がさらに好ましく、Ｃ１〜Ｃ７のアルキル基またはＯＨ基が特に好ましい。このうち、原料及び合成適性等を考慮すれば、メチル基、エチル基、分岐または直鎖のプロピル基、ブチル基、ペンチル基、ヘキシル基、ＯＨ基が最も好ましい。
【００７４】
Ｒ９は、不飽和二重結合を含有する基を示す。
【００７５】
前記Ｒ９は、不飽和二重結合を含有する基を示し、ビニルオキシ基、アリルオキシ基、（メタ）アクリロイルオキシ基、４−ビニルフェニルオキシ基、４−ビニルフェニルメチルオキシ基、スチリル基、ビニルエステル基及びビニルエーテル基よりなる群から選択される基が好ましい。そのうち、ビニルオキシ基、アリルオキシ基、（メタ）アクリロイルオキシ基、４−ビニルフェニルメチルオキシ基、ビニルエステル基がより好ましく、アリルオキシ基、（メタ）アクリロイルオキシ基、４−ビニルフェニルメチルオキシ基が特に好ましい。
【００７６】
前記Ｘは、０＜Ｘ＜１００の値を示す。より好ましくは、Ｘは、膜の強度、弾性率、粘弾性、耐熱性、合成適性、ポリマーのガラス転移温度（Ｔｇ）、溶解性、現像性、合成適性、膜の現像性、現像液の濃度、量子ドット及びその他成分との相互作用強度等を考慮して適宜選択することができる。そのうち、Ｘは、５〜９５の値が好ましく、１０〜９０の値がより好ましく、１５〜８５の値が特に好ましい。
【００７７】
前記化学式２で表される化合物の分子量としては、重量平均分子量で、５００〜１０，０００，０００Ｄａ（ダルトン：分子量の単位）が好ましく、１００〜５，０００，０００Ｄａがより好ましく、２，０００〜５，０００，０００Ｄａが特に好ましい。
【００７８】
前記バインダーは、特に水可溶性またはアルカリ可溶性であることが好ましい。ここで、アルカリ可溶性というのは、下記のアルカリ性化合物の水溶液、またはこれらに水と混和性の任意の有機溶媒を混合したものに可溶であることを言う。
【００７９】
以下、前記化学式２で表される化合物の具体例を列挙するが、本発明は、これらに限定されるものではない。
【００８０】
【化３３】
2016157114.tif 000034
【００８１】
前記化学式１または化学式２で表される化合物を含むバインダーは、量子ドットを含む硬化性組成物の全体固形分（質量）に対して１０〜９０質量％が好ましく、１５〜８０質量％がより好ましい。
【００８２】
前記バインダーの含有量が前記範囲未満なら、光（放射線）の照射による硬化度の向上効果が不十分であり、耐熱性、解像度及び硬化部の残膜率や未硬化部の現像性等が効果が低下することがある。また、前記範囲を超過すれば、その他成分の含有量が過度に低下し、現像性や着色性等を損傷させる場合がある。
【００８３】
本発明の硬化性樹脂組成物は、光ルミネセンス量子ドット粒子を含む。
【００８４】
量子ドットというのは、ナノサイズの半導体物質である。原子が分子を成し、分子は、クラスタという小さいと分子の集合体を構成し、ナノ粒子を成す。このようなナノ粒子が特に半導体特性を帯びているとき、これを量子ドットと言う。量子ドットは、外部からエネルギーを受けて浮き上がった状態に至れば、自体的に該当するエネルギーバンドギャップによるエネルギーを放出する。
【００８５】
本発明の硬化性組成物は、このような光ルミネセンス量子ドット粒子を含み、これから製造されたカラーフィルターは、光の照射によって発光（光ルミネセンス）することができる。カラーフィルターを含む通常の画像表示装置においては、白色光がカラーフィルターを透過してカラーが具現され、この過程で、光の一部がカラーフィルターに吸収されるので、光効率が低下する。しかし、本発明の硬化性組成物で製造されたカラーフィルターを含む場合には、カラーフィルターが光源の光によって自体発光するので、優れた光効率を具現できる。また、色相を有する光が放出されるので、色再現性に優れ、光ルミネセンスにより全方向に光が放出されるので、視野角をも改善できる。
【００８６】
本発明による量子ドット粒子は、光による刺激で発光できる量子ドット粒子なら、特に限定されず、例えばＩＩ−ＶＩ族半導体化合物；ＩＩＩ−Ｖ族半導体化合物；ＩＶ−ＶＩ族半導体化合物；ＩＶ族元素またはこれを含む化合物；及びこれらの組み合わせよりなる群から選択されることができる。これらは、単独または２種以上混合して使用できる。前記ＩＩ−ＶＩ族半導体化合物は、ＣｄＳ、ＣｄＳｅ、ＣｄＴｅ、ＺｎＳ、ＺｎＳｅ、ＺｎＴｅ、ＺｎＯ、ＨｇＳ、ＨｇＳｅ、ＨｇＴｅ及びこれらの混合物よりなる群から選択される二元素化合物；ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ及びこれらの混合物よりなる群から選択される三元素化合物；及びＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、ＨｇＺｎＳＴｅ及びこれらの混合物よりなる群から選択される四元素化合物よりなる群から選択されることができ、前記ＩＩＩ−Ｖ族半導体化合物は、ＧａＮ、ＧａＰ、ＧａＡｓ、ＧａＳｂ、ＡｌＮ、ＡｌＰ、ＡｌＡｓ、ＡｌＳｂ、ＩｎＮ、ＩｎＰ、ＩｎＡｓ、ＩｎＳｂ及びこれらの混合物よりなる群から選択される二元素化合物；ＧａＮＰ、ＧａＮＡｓ、ＧａＮＳｂ、ＧａＰＡｓ、ＧａＰＳｂ、ＡｌＮＰ、ＡｌＮＡｓ、ＡｌＮＳｂ、ＡｌＰＡｓ、ＡｌＰＳｂ、ＩｎＮＰ、ＩｎＮＡｓ、ＩｎＮＳｂ、ＩｎＰＡｓ、ＩｎＰＳｂ、ＧａＡｌＮＰ及びこれらの混合物よりなる群から選択される三元素化合物；及びＧａＡｌＮＡｓ、ＧａＡｌＮＳｂ、ＧａＡｌＰＡｓ、ＧａＡｌＰＳｂ、ＧａＩｎＮＰ、ＧａＩｎＮＡｓ、ＧａＩｎＮＳｂ、ＧａＩｎＰＡｓ、ＧａＩｎＰＳｂ、ＩｎＡｌＮＰ、ＩｎＡｌＮＡｓ、ＩｎＡｌＮＳｂ、ＩｎＡｌＰＡｓ、ＩｎＡｌＰＳｂ及びこれらの混合物よりなる群から選択される四元素化合物よりなる群から選択されることができ、前記ＩＶ−ＶＩ族半導体化合物は、ＳｎＳ、ＳｎＳｅ、ＳｎＴｅ、ＰｂＳ、ＰｂＳｅ、ＰｂＴｅ及びこれらの混合物よりなる群から選択される二元素化合物；ＳｎＳｅＳ、ＳｎＳｅＴｅ、ＳｎＳＴｅ、ＰｂＳｅＳ、ＰｂＳｅＴｅ、ＰｂＳＴｅ、ＳｎＰｂＳ、ＳｎＰｂＳｅ、ＳｎＰｂＴｅ及びこれらの混合物よりなる群から選択される三元素化合物；及びＳｎＰｂＳＳｅ、ＳｎＰｂＳｅＴｅ、ＳｎＰｂＳＴｅ及びこれらの混合物よりなる群から選択される四元素化合物よりなる群から選択されることができ、前記ＩＶ族元素またはこれを含む化合物は、Ｓｉ、Ｇｅ、及びこれらの混合物よりなる群から選択される元素化合物；及びＳｉＣ、ＳｉＧｅ、及びこれらの混合物よりなる群から選択される二元素化合物よりなる群から選択されることができる。
【００８７】
量子ドット粒子は、均質な（ｈｏｍｏｇｅｎｅｏｕｓ）単一構造；コア−シェル（ｃｏｒｅ−ｓｈｅｌｌ）、グラディエント（ｇｒａｄｉｅｎｔ）構造等のような二重構造；またはこれらの混合構造であることができる。コア−シェル（ｃｏｒｅ−ｓｈｅｌｌ）の二重構造で、それぞれのコア（ｃｏｒｅ）とシェル（ｓｈｅｌｌ）を成す物質は、前記言及された互いに異なる半導体化合物よりなることができる。例えば、前記コアは、ＣｄＳｅ、ＣｄＳ、ＺｎＳ、ＺｎＳｅ、ＣｄＴｅ、ＣｄＳｅＴｅ、ＣｄＺｎＳ、ＰｂＳｅ、ＡｇＩｎＺｎＳ及びＺｎＯよりなる群から選択された１つ以上の物質を含むことができるが、これに限定されるものではない。前記シェルは、ＣｄＳｅ、ＺｎＳｅ、ＺｎＳ、ＺｎＴｅ、ＣｄＴｅ、ＰｂＳ、ＴｉＯ、ＳｒＳｅ及びＨｇＳｅよりなる群から選択された１つ以上の物質を含むことができるが、これに限定されるものではない。通常のカラーフィルターの製造に使用される着色感光性樹脂組成物が色相具現のために赤色、緑色、青色の着色剤を含む如き、光ルミネセンス量子ドット粒子も、赤色量子ドット粒子、緑色量子ドット粒子及び青色量子ドット粒子に分類されることができ、本発明による量子ドット粒子は、赤色量子ドット粒子、緑色量子ドット粒子または青色量子ドット粒子であることができる。
【００８８】
量子ドット粒子は、湿式化学工程（ｗｅｔ  ｃｈｅｍｉｃａｌ  ｐｒｏｃｅｓｓ）、有機金属化学蒸着工程または分子線エピタキシ工程によって合成できる。湿式化学工程は、有機溶剤に前駆体物質を入れて粒子を成長させる方法である。結晶が成長するとき、有機溶剤が自然に量子ドット結晶の表面に配位され、分散剤の役目をして、結晶の成長を調節するので、有機金属化学蒸着（ＭＯＣＶＤ、ｍｅｔａｌ  ｏｒｇａｎｉｃ  ｃｈｅｍｉｃａｌ  ｖａｐｏｒ  ｄｅｐｏｓｉｔｉｏｎ）や分子線エピタキシ（ＭＢＥ、ｍｏｌｅｃｕｌａｒ  ｂｅａｍ  ｅｐｉｔａｘｙ）のような気相蒸着法より容易且つ安価の工程を通じてナノ粒子の成長を制御できる。
【００８９】
本発明による量子ドット粒子の含量は、特に限定されず、例えば感光性樹脂組成物の固形分の全体重量にうち３〜８０重量％で含まれることが好ましく、５〜７０重量％で含まれることがより好ましい。前記量子ドット粒子の含量が前記範囲未満なら、発光効率が非常に弱く、前記範囲を超過すれば、相対的に他の組成の含量が不足して、画素パターンを形成しにくい問題がある。
【００９０】
本発明の量子ドットを含む硬化性組成物は、前記化学式１または化学式２で表される化合物と併用可能な他のバインダーをさらに含むことができる。
【００９１】
他のバインダーとしては、アルカリ可溶性なら特に限定されないが、耐熱性、現像性、入手性等の観点から選択されることが好ましい。
【００９２】
前記アルカリ可溶性のバインダーとしては、線状有機高分子重合体で、有機溶剤に可溶性であり、弱アルカリ水溶液で現像できるものが好ましい。このような線状有機高分子重合体としては、側鎖にカルボン酸を有するポリマー、例えば日本国特開昭５９−４４６１５号、日本国特公昭５４−３４３２７号、日本国特公昭５８−１２５７７号、日本国特公昭５４−２５９５７号、日本国特開昭５９−５３８３６号、日本国特開昭５９−７１０４８号公報に記載されたメタクリル酸共重合体、アクリル酸共重合体、イタコン酸共重合体、クロトン酸共重合体、マレイン酸共重合体、部分エステル化マレイン酸共重合体等や、側鎖にカルボン酸を有する酸性セルロース誘導体が利用される。
【００９３】
その他、水酸基を有するポリマーに酸無水物を付加させたもの等や、ポリヒドロキシスチレン系樹脂、ポリシロキサン系樹脂、ポリ（２−ヒドロキシエチル（メタ）アクリレート）、ポリビニルピロリドンやポリエチレンオキシド、ポリビニルアルコール等も有用である。
【００９４】
また、第１の形態においては、前述した化学式１で表される構造単位とともに、本発明におけるバインダーを構成する成分（すなわち、共重合成分）よりなるバインダーが有用に使用される。
【００９５】
また、親水性を有するモノマーを共重合したものであってもよく、例えば、アルコキシアルキル（メタ）アクリレート、ヒドロキシアルキル（メタ）アクリレート、グリセロール（メタ）アクリレート、（メタ）アクリルアミド、Ｎ−メチロールアクリルアミド、２級または３級のアルキルアクリルアミド、ジアルキルアミノアルキル（メタ）アクリレート、モルホリン（メタ）アクリレート、Ｎ−ビニルピロリドン、Ｎ−ビニルカプロラクタム、ビニルイミダゾール、ビニルトリアゾール、メチル（メタ）アクリレート、エチル（メタ）アクリレート、分岐または直鎖のプロピル（メタ）アクリレート、分岐または直鎖のブチル（メタ）アクリレート、フェノキシヒドロキシプロピル（メタ）アクリレート等、その他のテトラヒドロフルフリル基、リン酸、リン酸エステル、４級アンモニウム塩、エチルオキシ鎖、プロピレンオキシ鎖、スルホン酸及びその塩、モルホリノエチル基等を含有するモノマー等が挙げられる。
【００９６】
第１の形態においては、化学式１で表される構造単位を含有するガラス転移温度（Ｔｇ）が−２０〜２５０℃の範囲にある、本発明におけるバインダーと併用する他のバインダーは、系の粘弾性やガラス転移温度（Ｔｇ）を所望の範囲に維持できる場合には、アルコール系水酸基を含有してもよい。
【００９７】
また、本発明においては、架橋効率を向上させる観点から、重合性基を側鎖に有していてもよく、アリル基、（メタ）アクリル基、アリルオキシアルキル基等を側鎖に有するポリマー等も有用である。重合性基を側鎖に有するポリマーの例としては、ＫＳレジスト−１０６（大阪有機化学工業株式会社製品）、サイクロマーＰシリーズ（ダイセル化学工業株式会社製品）等が挙げられる。
【００９８】
また、硬化被膜の強度をさらに向上させる観点からは、アルコール可溶性ナイロンや２、２−ビス−（４−ヒドロキシフェニル）−プロパンとエピクロロヒドリンのポリエーテル等も有用である。
【００９９】
これら様々なバインダーのうち、耐熱性の観点から、ポリヒドロキシスチレン系樹脂、ポリシロキサン系樹脂、アクリル系樹脂、アクリルアミド係樹脂、アクリル／アクリルアミド共重合体樹脂が好ましく、現像性制御の観点から、アクリル系樹脂、アクリルアミド系樹脂、アクリル／アクリルアミド共重合体樹脂が好ましい。また、第１の観点のバインダーとともに使用される場合は、化学式１で表される構造単位とともに、高分子化合物を構成する成分（すなわち、共重合成分）よりなるバインダーが好ましい。
【０１００】
前記アクリル系樹脂としては、ベンジル（メタ）アクリレート、（メタ）アクリル酸、ヒドロキシエチル（メタ）アクリレート、（メタ）アクリルアミド等から選択されるモノマーよりなる共重合体及びＫＳレジスト−１０６（大阪有機化学工業株式会社製品）、サイクロマーＰシリーズ等が好ましい。
【０１０１】
また、アルカリ可溶性フェノール樹脂も有用である。前記アルカリ可溶性フェノール樹脂としては、例えば、ノボラック樹脂またはビニル重合体等が挙げられる。
【０１０２】
前記ノボラック樹脂としては、例えば、フェノール類とアルデヒド類を酸触媒の存在下で縮合させて得られるものが挙げられる。フェノール類としては、例えば、フェノール、クレゾール、エチルフェノール、ブチルフェノール、キシレノール、フェニルフェノール、カテコール、レゾルシノール、ピロガロール、ナフトール、ビスフェノールＡ等が挙げられる。これらフェノール類は、単独でまたは２種以上を縮合させて使用できる。アルデヒド類としては、例えば、ホルムアルデヒド、パラホルムアルデヒド、アセトアルデヒド、プロピオンアルデヒド、ベンゾアルデヒド等が挙げられる。
【０１０３】
前記ノボラック樹脂の具体例としては、メタクレゾール、パラクレゾールまたはこれらの混合物とホルマリンの縮合生成物が挙げられる。これらノボラック樹脂は、分別等の手段を使用して分子量分布を調節してもいい。また、ビスフェノールＣまたはビスフェノールＡ等のフェノール性水酸基を有する低分子量成分を前記ノボラック樹脂に混合してもよい。
【０１０４】
前記他のバインダーの重量平均分子量（ＧＰＣ法で測定されたポリスチレン換算値）としては、５００〜１０，０００，０００Ｄａ（ダルトン：分子量の単位）が好ましく、１，０００〜５，０００，０００Ｄａがより好ましく、２，０００〜５，０００，０００Ｄａが特に好ましい。
【０１０５】
また、前記他のバインダーは、本発明におけるバインダーと併用して使用されるものであり、本発明におけるバインダーだけの使用により性能を充分に発揮できる場合は、使用しなくてもよい。
【０１０６】
また、本発明における化学式１または化学式２で表されるバインダーと他のバインダーを併用する場合、前記他のバインダーの本発明の量子ドットを含む硬化性組成物中の使用量は、組成物中の全体固形分に対して０〜９０質量％が好ましく、０〜８０質量％がより好ましく、０〜７０質量％が特に好ましい。
【０１０７】
本発明の量子ドットを含む硬化性組成物は、さらに高感度で硬化させた膜を得ることができるように架橋剤をさらに含むことができる。
【０１０８】
本発明に使用可能な架橋剤としては、架橋反応によって膜硬化を行うものなら特に限定されず、例えばエポキシ樹脂（ａ）、メチロール基（ｂ）、アルコキシメチル基、及びアシルオキシメチル基から選択される１つ以上の置換基で置換されたメラミン化合物、グアナミン化合物、グリコールウリル化合物またはウレア化合物、メチロール基（ｃ）、アルコキシメチル基、及びアシルオキシメチル基から選択される１つ以上の置換基で置換されたフェノール化合物、ナフトール化合物またはヒドロキシアントラセン化合物が挙げられる。そのうち、多感応エポキシ樹脂が好ましい。
【０１０９】
前記架橋剤（ａ）としては、エポキシ基を有し、且つ架橋性を有するものなら、いずれでもよく、例えば、ビスフェノールＡジグリシジルエーテル、エチレングリコールジグリシジルエーテル、ブタンジオールジグリシジルエーテル、ヘキサンジオールジグリシジルエーテル、ジヒドロキシビフェニルジグリシジルエーテル、フタル酸ジグリシジルエステル、Ｎ、Ｎ−ジグリシジルアニリン等の２価のグリシジル基含有低分子化合物、同一の形態で、トリメチロールプロパントリグリシジルエーテル、トリメチロールフェノールトリグリシジルエーテル、ＴｒｉｓＰ−ＰＡトリグリシジルエーテル等と代表される３価のグリシジル基含有低分子化合物、同一の形態で、ペンタエリスリトールテトラグリシジルエーテル、テトラメチロールビスフェノールＡテトラグリシジルエーテル等と代表される４価のグリシジル基含有低分子化合物、同一の形態で、ジペンタエリスリトールペンタグリシジルエテール、ジペンタエリスリトールヘキサグリシジルエーテル等の多価グリシジル基含有低分子化合物、ポリグリシジル（メタ）アクリレート、２、２−ビス（ヒドロキシメチル）−１−ブタノールの１、２−エポキシ−４−（２−オキシラニル）シクロヘキサン付加物等と代表されるグリシジル基含有高分子化合物等であることができる。
【０１１０】
前記架橋剤（ｂ）に含有されるメチロール基、アルコキシメチル基、アシルオキシメチル基が置換している数としては、メラミン化合物の場合、２〜６、グリコールウリル化合物、グアナミン化合物、ウレア化合物の場合は、２〜４であるが、好ましくは、メラミン化合物の場合、５〜６、グリコールウリル化合物、グアナミン化合物、ウレア化合物の場合は、３〜４である。
【０１１１】
以下、前記架橋剤（ｂ）のメラミン化合物、グアナミン化合物、グリコールウリル化合物及びウレア化合物を一般的に架橋剤（ｂ）に関する（メチロール基、アルコキシメチル基またはアシルオキシメチル基含有）化合物と言う。
【０１１２】
前記架橋剤（ｂ）に関するメチロール基含有化合物は、架橋剤（ｂ）に関するアルコキシメチル基含有化合物をアルコールの中で塩酸、硫酸、硝酸、メタンスルホン酸等の酸触媒の存在下で加熱することによって得られる。前記架橋剤（ｂ）に関するアシルオキシメチル基含有化合物は、架橋剤（ｂ）に関するメチロール基含有化合物を塩基性触媒の存在下でアシルクロライドと混合撹拌することで得られる。
【０１１３】
以下、前記置換基を有する架橋剤（ｂ）に関する化合物の具体例を列挙する。
【０１１４】
前記メラミン化合物として、例えば、ヘキサメチロールメラミン、ヘキサメトキシメチルメラミン、ヘキサメチロールメラミンのメチロール基の１〜５個がメトキシメチル化された化合物またはその混合物、ヘキサメトキシエチルメラミン、ヘキサアシルオキシメチルメラミン、ヘキサメチロールメラミンのメチロール基の１〜５個がアシルオキシメチル化された化合物またはその混合物等が挙げられる。
【０１１５】
前記グアナミン化合物として、例えば、テトラメチロールグアナミン、テトラメトキシメチルグアナミン、テトラメチロールグアナミンの１〜３個のメチロール基をメトキシメチル化した化合物またはその混合物、テトラメトキシエチルグアナミン、テトラアシルオキシメチルグアナミン、テトラメチロールグアナミンの１〜３個のメチロール基をアシルオキシメチル化した化合物またはその混合物等が挙げられる。
【０１１６】
前記グリコールウリル化合物としては、例えば、テトラメチロールグリコールウリル、テトラメトキシメチルグリコールウリル、テトラメチロールグリコールウリルのメチロール基の１〜３個をメトキシメチル化した化合物またはその混合物、テトラメチロールグリコールウリルのメチロール基の１〜３個をアシルオキシメチル化した化合物またはその混合物等が挙げられる。
【０１１７】
前記ウレア化合物として、例えば、テトラメチロールウレア、テトラメトキシメチルウレア、テトラメチロールウレアの１〜３個のメチロール基をメトキシメチル化した化合物またはその混合物、テトラメトキシエチルウレア等が挙げられる。
【０１１８】
これら架橋剤（ｂ）に関する化合物は、単独で使用してもよく、組み合わせて使用してもよい。前記架橋剤（ｃ）、すなわちメチロール基、アルコキシメチル基、及びアシルオキシメチル基から選択される１つ以上の基で置換されたフェノール化合物、ナフトール化合物またはヒドロキシアントラセン化合物は、前記架橋剤（ｂ）の場合と同一に、熱架橋によってオーバーコート（ｏｖｅｒｃｏａｔ）されたフォトレジストとのインタミキシング（ｉｎｔｅｒｍｉｘｉｎｇ）を抑制するとともに、膜強度をさらに高めるものである。以下、これら化合物を一般的に架橋剤（ｃ）に関するメチロール基、アルコキシメチル基またはアシルオキシメチル基含有化合物と言う場合がある。
【０１１９】
前記架橋剤（ｃ）に含有されるメチロール基、アシルオキシメチル基またはアルコキシメチル基の数としては、１分子当たり最小２個が必要であり、熱架橋性及び保存安定性の観点から、骨格となるフェノール化合物の２位置、４位置がすべて置換されている化合物が好ましい。また、骨格となるナフトール化合物、ヒドロキシアントラセン化合物も、ＯＨ基のオルト位置、パラ位置がすべて置換されている化合物が好ましい。前記フェノール化合物の３位置または５位置は、未置換であってもよく、置換基を有していてもよい。前記ナフトール化合物においても、ＯＨ基のオルト位置以外は、未置換であってもよく、置換基を有していてもよい。
【０１２０】
前記架橋剤（ｃ）に関するメチロール基含有化合物は、フェノール性ＯＨ基の２位置または４位置が水素原子である化合物を原料として使用し、これを水酸化ナトリウム、水酸化カリウム、アンモニア、テトラアルキルアンモニウムヒドロキシド等の塩基性触媒の存在下でホルマリンと反応させることによって得られる。
【０１２１】
前記架橋剤（ｃ）に関するアルコキシメチル基含有化合物は、架橋剤（ｃ）に関するメチロール基含有化合物をアルコールの中で塩酸、硫酸、硝酸、メタンスルホン酸等の酸触媒の存在下で加熱することによって得られる。
【０１２２】
前記架橋剤（ｃ）に関するアシルオキシメチル基含有化合物は、架橋剤（ｃ）に関するメチロール基含有化合物を塩基性触媒の存在下でアシルクロライドと反応させることによって得られる。
【０１２３】
架橋剤（ｃ）における骨格化合物としては、フェノール性ＯＨ基のオルト位置またはパラ位置が未置換のフェノール化合物、ナフトール、ヒドロキシアントラセン化合物等が挙げられ、例えば、フェノール、クレゾールの各異性体、２、３−キシレノール、２、５−キシレノール、３、４−キシレノール、３、５−キシレノール、ビスフェノールＡ等のビスフェノール類、４、４'−ビスヒドロキシビフェニル、ＴｒｉｓＰＰＡ（本州化学工業株式会社製品）、ナフトール、ジヒドロキシナフタレン、２、７−ジヒドロキシアントラセン等が使用される。
【０１２４】
前記架橋剤（ｃ）の具体例としては、フェノール化合物として、例えば、トリメチロールフェノール、トリ（メトキシメチル）フェノール、トリメチロールフェノールの１〜２個のメチロール基をメトキシメチル化した化合物、トリメチロール−３−クレゾール、トリ（メトキシメチル）−３−クレゾール、トリメチロール−３−クレゾールの１〜２個のメチロール基をメトキシメチル化した化合物、２、６−ジメチロール−４−クレゾール等のジメチロールクレゾール、テトラメチロールビスフェノールＡ、テトラメトキシメチルビスフェノールＡ、テトラメチロールビスフェノールＡの１〜３個のメチロール基をメトキシメチル化した化合物、テトラメチロール−４、４’−ビスヒドロキシビフェニル、テトラメトキシメチル−４、４’−ビスヒドロキシビフェニル、ＴｒｉｓＰ−ＰＡのヘキサメチロール体、ＴｒｉｓＰ−ＰＡのヘキサメトキシメチル体、ＴｒｉｓＰ−ＰＡのヘキサメチロール体の１〜５個のメチロール基をメトキシメチル化した化合物、ビスヒドロキシメチルナフタレンジオール等であることができる。
【０１２５】
また、ヒドロキシアントラセン化合物としては、例えば、１、６−ジヒドロキシメチル−２、７−ジヒドロキシアントラセン等が挙げられ、アシルオキシメチル基含有化合物として、例えば、前記メチロール基含有化合物のメチロール基を、一部または全部アシルオキシメチル化した化合物等が挙げられる。
【０１２６】
これら化合物のうち好ましいものとしては、トリメチロールフェノール、ビスヒドロキシメチル−ｐ−クレゾール、テトラメチロールビスフェノールＡ、ＴｒｉｓＰ−ＰＡ（本州化学工業株式会社製品）のヘキサメチロール体またはそれらのメチロール基がアルコキシメチル基及びメチロール基とアルコキシメチル基の両方で置換されたフェノール化合物であることができる。
【０１２７】
これら架橋剤（ｃ）に関する化合物は、単独で使用してもよく、組み合わせて使用してもよい。
【０１２８】
本発明においては、前記架橋剤を必ず含有する必要はない。含有する場合、架橋剤（ａ）〜（ｃ）の量子ドットを含む硬化性組成物における全体含有量としては、素材によって異なるが、前記硬化性組成物の固形分（質量）に対して０〜７０重量％が好ましく、０〜５０重量％がより好ましく、０〜３０重量％が最も好ましい。
【０１２９】
本発明の量子ドットを含む硬化性組成物は、１つ以上のエチレン性不飽和基を有するモノマーまたはオリゴマーをさらに含むことができる。
【０１３０】
１つ以上のエチレン性不飽和基を有するモノマーまたはオリゴマーとしては、１つ以上の付加重合可能なエチレン性二重結合を有する、常圧下で１００℃以上の沸点を有する化合物が好ましい。後述する光重合開始剤等とともに含有することによって、本発明の量子ドットを含む硬化性組成物をネガティブ型で構成することができ、また、硬化性をさらに向上させる観点から、ポジチブ型の量子ドットを含む硬化性組成物に含有してもよい。
【０１３１】
その例として、ポリエチレングリコールモノ（メタ）アクリレート、ポリプロピレングリコールモノ（メタ）アクリレート、フェノキシエチル（メタ）アクリレート等の単官能のアクリレートやメタアクリレート；ポリエチレングリコールジ（メタ）アクリレート、トリメチロールエタントリ（メタ）アクリレート、ネオペンチルグリコールジ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、ヘキサンジオール（メタ）アクリレート、トリメチロールプロパントリ（アクリロイルオキシプロピル）エーテル、トリ（アクリロイルオキシエチル）イソシアヌレート、グリセリンやトリメチロールエタン等の多官能アルコールにエチレンオキシドやプロピレンオキシドを付加させた後、（メタ）アクリレート化したもの、日本国特公昭４８−４１７０８号、日本国特公昭５０−６０３４号、日本国特開昭５１−３７１９３号各公報に記載されているようなウレタンアクリレート類、日本国特開昭４８−６４１８３号、日本国特公昭４９−４３１９１号、日本国特公昭５２−３０４９０号の各公報に記載しているポリエステルアクリレート類、エポキシ樹脂と（メタ）アクリル酸の反応生成物であるエポキシアクリレート類等の多官能のアクリレートやメタアクリレート及びこれらの混合物が挙げられる。また、日本接着協会誌Ｖｏｌ．２０、Ｎｏ．７の３００〜３０８頁に光硬化性モノマー及びオリゴマーとして紹介されているものが挙げられる。
【０１３２】
本発明の量子ドットを含む硬化性組成物は、光重合開始剤をさらに含むことができる。
【０１３３】
光重合開始剤は、本発明の染料含有硬化性組成物をネガティブ型で構成する場合に、前記モノマー等とともに含有し、また、ポジチブ型で構成する場合に、必要に応じて含有される。光重合開始剤としては、前記モノマーまたはオリゴマーを重合させることができるものなら、特に限定されないが、特性、開始効率、吸収波長、入手性、費用等の観点から選択されることが好ましい。
【０１３４】
前記光重合開始剤としては、例えば、ハロメチルオキサジアゾール化合物及びハロメチル−ｓ−トリアジン化合物から選択される１つ以上の活性ハロゲン化合物、３−アリール−置換クマリン化合物、ロフィン二量体、ベンゾフェノン化合物、アセトフェノン化合物及びその誘導体、シクロペンタジエン−ベンゼン−鉄錯体及びその塩、オキシム系化合物等である。
【０１３５】
ハロメチルオキサジアゾ化合物である活性ハロゲン化合物としては、日本国特公昭５７−６０９６号公報に記載された２−ハロメチル−５−ビニル−１、３、４−オキサジアゾール化合物等や、２−トリクロロメチル−５−スチリル−１、３、４−オキサジアゾール、２−トリクロロメチル−５−（ｐ−シアノスチリル）−１、３、４−オキサジアゾール、２−トリクロロメチル−５−（ｐ−メトキシスチリル）−１、３、４−オキサジアゾール等である。
【０１３６】
ハロメチル−ｓ−トリアジン系化合物である活性ハロゲン化合物としては、日本国特公昭５９−１２８１号公報に記載されたビニルハロメチル−ｓ−トリアジン化合物、日本国特開昭５３−１３３４２８号公報に記載された２−（ナフト−１−イル）−４、６−ビスハロメチル−ｓ−トリアジン化合物及び４−（ｐ−アミノフェニル）−２、６−ジハロメチル−ｓ−トリアジン化合物等である。
【０１３７】
具体的には、２、４−ビス（トリクロロメチル）−６−ｐ−メトキシスチリル−ｓ−トリアジン、２、６−ビス（トリクロロメチル）−４−（３、４−メチレンジオキシフェニル）−１、３、５−トリアジン、２、６−ビス（トリクロロメチル）−４−（４−メトキシフェニル）−１、３、５−トリアジン、２、４−ビス（トリクロロメチル）−６−（１−ｐ−ジメチルアミノフェニル−１、３−ブタジエニル）−ｓ−トリアジン、２−トリクロロメチル−４−アミノ６−ｐ−メトキシスチリル−ｓ−トリアジン、２−（ナフト−１−イル）−４、６−ビス−トリクロロメチル−ｓ−トリアジン、２−（４−メトキシ−ナフト−１−イル）−４、６−ビス−トリクロロメチル−ｓ−トリアジン、２−（４−エトキシ−ナフト−１−イル）−４、６−ビス−トリクロロメチル−ｓ−トリアジン、２−（４−ブトキシ−ナフト−１−イル）−４、６−ビス−トリクロロメチル−ｓ−トリアジン、２−〔４−（２−メトキシエチル）−ナフト−１−イル〕−４、６−ビス−トリクロロメチル−ｓ−トリアジン、２−〔４−（２−エトキシエチル）−ナフト−１−イル〕−４、６−ビス−トリクロロメチル−ｓ−トリアジン、２−〔４−（２−ブトキシエチル）−ナフト−１−イル〕−４、６−ビス−トリクロロメチル−ｓ−トリアジン、２−（２−メトキシ−ナフト−１−イル）−４、６−ビス−トリクロロメチル−ｓ−トリアジン、２−（６−メトキシ−５−メチル−ナフト−２−イル）−４、６−ビス−トリクロロメチル−ｓ−トリアジン、２−（６−メトキシナフト−２−イル）−４、６−ビス−トリクロロメチル−ｓ−トリアジン、２−（５−メトキシ−ナフト−１−イル）−４、６−ビス−トリクロロメチル−ｓ−トリアジン、２−（４、７−ジメトキシ−ナフト−１−イル）−４、６−ビス−トリクロロメチル−ｓ−トリアジン、２−（６−エトキシ−ナフト−２−イル）−４、６−ビス−トリクロロメチル−ｓ−トリアジン、２−（４、５−ジメトキシ−ナフト−１−イル）−４、６−ビス−トリクロロメチル−ｓ−トリアジン、４−〔ｐ−Ｎ、Ｎ−ジ（エトキシカルボニルメチル）アミノフェニル〕−２、６−ジ（トリクロロメチル）−ｓ−トリアジン、４−〔ｏ−メチル−ｐ−Ｎ、Ｎ−ジ（エトキシカルボニルメチル）アミノフェニル〕−２、６−ジ（トリクロロメチル）−ｓ−トリアジン、４−〔ｐ−Ｎ、Ｎ−ジ（クロロエチル）アミノフェニル〕−２、６−ジ（トリクロロメチル）−ｓ−トリアジン、４−〔ｏ−メチル−ｐ−Ｎ、Ｎ−ジ（クロロエチル）アミノフェニル〕−２、６−ジ（トリクロロメチル）−ｓ−トリアジン、４−（ｐ−Ｎ−クロロエチルアミノフェニル）−２、６−ジ（トリクロロメチル）−ｓ−トリアジン、４−（ｐ−Ｎ−エトキシカルボニルメチルアミノフェニル）−２、６−ジ（トリクロロメチル）−ｓ−トリアジン、４−〔ｐ−Ｎ、Ｎ−ジ（フェニル）アミノフェニル〕−２、６−ジ（トリクロロメチル）−ｓ−トリアジン、４−（ｐ−Ｎ−クロロエチルカルボニルアミノフェニル）−２、６−ジ（トリクロロメチル）−ｓ−トリアジン、４−〔ｐ−Ｎ−（ｐ−メトキシフェニル）カルボニルアミノフェニル〕−２、６−ジ（トリクロロメチル）−ｓ−トリアジン、４−〔ｍ−Ｎ、Ｎ−ジ（エトキシカルボニルメチル）アミノフェニル〕−２、６−ジ（トリクロロメチル）−ｓ−トリアジン、４−〔ｍ−ブロモ−ｐ−Ｎ、Ｎ−ジ（エトキシカルボニルメチル）アミノフェニル〕−２、６−ジ（トリクロロメチル）−ｓ−トリアジン、４−〔ｍ−クロロ−ｐ−Ｎ、Ｎ−ジ（エトキシカルボニルメチル）アミノフェニル〕−２、６−ジ（トリクロロメチル）−ｓ−トリアジン、４−〔ｍ−フルオロ−ｐ−Ｎ、Ｎ−ジ（エトキシカルボニルメチル）アミノフェニル〕−２、６−ジ（トリクロロメチル）−ｓ−トリアジン、４−〔ｏ−ブロモ−ｐ−Ｎ、Ｎ−ジ（エトキシカルボニルメチル）アミノフェニル〕−２、６−ジ（トリクロロメチル）−ｓ−トリアジン、４−〔ｏ−クロロ−ｐ−Ｎ、Ｎ−ジ（エトキシカルボニルメチル）アミノフェニル〕−２、６−ジ（トリクロロメチル）−ｓ−トリアジン、４−〔ｏ−フルオロ−ｐ−Ｎ、Ｎ−ジ（エトキシカルボニルメチル）アミノフェニル〕−２、６−ジ（トリクロロメチル）−ｓ−トリアジン、４−〔ｏ−ブロモ−ｐ−Ｎ、Ｎ−ジ（クロロエチル）アミノフェニル〕−２、６−ジ（トリクロロメチル）−ｓ−トリアジン、４−〔ｏ−クロロ−ｐ−Ｎ、Ｎ−ジ（クロロエチル）アミノフェニル〕−２、６−ジ（トリクロロメチル）−ｓ−トリアジン、４−〔ｏ−フルオロ−ｐ−Ｎ、Ｎ−ジ（クロロエチル）アミノフェニル〕−２、６−ジ（トリクロロメチル）−ｓ−トリアジン、４−〔ｍ−ブロモ−ｐ−Ｎ、Ｎ−ジ（クロロエチル）アミノフェニル〕−２、６−ジ（トリクロロメチル）−ｓ−トリアジン、４−〔ｍ−クロロ−ｐ−Ｎ、Ｎ−ジ（クロロエチル）アミノフェニル〕−２、６−ジ（トリクロロメチル）−ｓ−トリアジン、４−〔ｍ−フルオロ−ｐ−Ｎ−ジ（クロロエチル）アミノフェニル〕−２、６−ジ（トリクロロメチル）−ｓ−トリアジン、４−（ｍ−ブロモ−ｐ−Ｎ−エトキシカルボニルメチルアミノフェニル）−２、６−ジ（トリクロロメチル）−ｓ−トリアジン、４−（ｍ−クロロ−ｐ−Ｎ−エトキシカルボニルメチルアミノフェニル）−２、６−ジ（トリクロロメチル）−ｓ−トリアジン、４−（ｍ−フルオロ−ｐ−Ｎ−エトキシカルボニルメチルアミノフェニル）−２、６−ジ（トリクロロメチル）−ｓ−トリアジン、４−（ｏ−ブロモ−ｐ−Ｎ−エトキシカルボニルメチルアミノフェニル）−２、６−ジ（トリクロロメチル）−ｓ−トリアジン、４−（ｏ−クロロ−ｐ−Ｎ−エトキシカルボニルメチルアミノフェニル）−２、６−ジ（トリクロロメチル）−ｓ−トリアジン、４−（ｏ−フルオロ−ｐ−Ｎ−エトキシカルボニルメチルアミノフェニル）−２、６−ジ（トリクロロメチル）−ｓ−トリアジン、４−（ｍ−ブロモ−ｐ−Ｎ−クロロエチルアミノフェニル）−２、６−ジ（トリクロロメチル）−ｓ−トリアジン、４−（ｍ−クロロ−ｐ−Ｎ−クロロエチルアミノフェニル）−２、６−ジ（トリクロロメチル）−ｓ−トリアジン、４−（ｍ−フルオロ−ｐ−Ｎ−クロロエチルアミノフェニル）−２、６−ジ（トリクロロメチル）−ｓ−トリアジン、４−（ｏ−ブロモ−ｐ−Ｎ−クロロエチルアミノフェニル）−２、６−ジ（トリクロロメチル）−ｓ−トリアジン、４−（ｏ−クロロ−ｐ−Ｎ−クロロエチルアミノフェニル）−２、６−ジ（トリクロロメチル）−ｓ−トリアジン、４−（ｏ−フルオロ−ｐ−Ｎ−クロロエチルアミノフェニル）−２、６−ジ（トリクロロメチル）−ｓ−トリアジン等がある。
【０１３８】
その他、みどり化学株式会社製のＴＡＺシリーズ（例えば、ＴＡＺ−１０７、ＴＡＺ−１１０、ＴＡＺ−１０４、ＴＡＺ−１０９、ＴＡＺ−１４０、ＴＡＺ−２０４、ＴＡＺ−１１３、ＴＡＺ−１２３）、ＰＡＮＣＨＩＭ社製のＴシリーズ（例えば、Ｔ−ＯＭＳ、Ｔ−ＢＭＰ、Ｔ−Ｒ、Ｔ−Ｂ）、チバガイギー社製のイルガキュアシリズ（例えば、イルガキュア６５１、イルガキュア１８４、イルガキュア５００、イルガキュア１０００、イルガキュア１４９、イルガキュア８１９、イルガキュア２６１）、ダロキュアシリズ（例えば、ダロキュア１１７３）、４、４'−ビス（ジエチルアミノ）−ベンゾフェノン、２−（ｏ−ベンゾイルオキシム）−１−［４−（フェニルチオ）フェニル］−１、２−オクタンジオン、２−ベンジル−２−ジメチルアミノ−４−モルホリノブチロフェノン、２、２−ジメトキシ−２−フェニルアセトフェノン、２−（ｏ−クロロフェニル）−４、５−ジフェニルイミダゾリル二量体、２−（ｏ−フルオロフェニル）−４、５−ジフェニルイミダゾリル二量体、２−（ｏ−メトキシフェニル）−４、５−ジフェニルイミダゾリル二量体、２−（ｐ−メトキシフェニル）−４、５−ジフェニルイミダゾリル二量体、２−（ｐ−ジメトキシフェニル）−４、５−ジフェニルイミダゾリル二量体、２−（２、４−ジメトキシフェニル）−４、５−ジフェニルイミダゾリル二量体、２−（ｐ−メチルメルカプトフェニル）−４、５−ジフェニルイミダゾリル二量体、ベンゾインイソプロピルエーテル等も有用に使用される。
【０１３９】
これら光重合開始剤には、増減剤や光安定剤を併用できる。
【０１４０】
その具体例として、ベンゾイン、ベンゾインメチルエーテル、９−フルオレノン、２−クロロ−９−フルオレノン、２−メチル−９−フルオレノン、９−アントロン、２−ブロモ−９−アントロン、２−エチル−９−アントロン、９、１０−アントラキノン、２−エチル−９、１０−アントラキノン、２−ｔ−ブチル−９、１０−アントラキノン、２、６−ジクロロ−９、１０−アントラキノン、キサントン（ｘａｎｔｈｏｎｅ）、２−メチルキサントン、２−メトキシキサントン、２−エトキシキサントン、チオキサントン、２、４−ジエチルチオキサントン、アクリドン、１０−ブチル−２−クロロアクリドン、ベンジル、ジベンザルアセトン、ｐ−（ジメチルアミノ）フェニルスチリルケトン、ｐ−（ジメチルアミノ）フェニル−ｐ−メチルスチリルケトン、ベンゾフェノン、ｐ−（ジメチルアミノ）ベンゾフェノン（またはミヒラーケトン）、ｐ−（ジエチルアミノ）ベンゾフェノン、ベンゾアントロン等や日本国特公昭５１−４８５１６号公報に記載のベンゾチアゾール系化合物等や、チヌビン１１３０、チヌビン４００等が挙げられる。
【０１４１】
本発明の量子ドットを含む硬化性組成物には、前述した光重合開始剤以外に他の公知の開始剤を使用できる。
【０１４２】
具体的には、米国特許第２，３６７，６６０号明細書に開示されているビシナールポリケトルアルドニル化合物、米国特許第２，３６７，６６１号及び同第２，３６７，６７０号明細書に開示されているα−カルボニル化合物、米国特許第２，４４８，８２８号明細書に開示されているアシロインエーテル、米国特許第２，７２２，５１２号明細書に開示されているα−炭化水素で置換された芳香族アシロイン化合物、米国特許第３，０４６，１２７号及び同第２，９５１，７５８号明細書に開示されている多核キノン化合物、米国特許第３，５４９，３６７号明細書に開示されているトリアリルイミダゾールダイマー／ｐ−アミノフェニルケトンの組み合わせ、日本国特公昭５１−４８５１６号公報に開示されているベンゾチアゾール系化合物／トリハロメチル−ｓ−トリアジン系化合物等が挙げられる。
【０１４３】
前記光重合開始剤は、本発明の量子ドットを含む硬化性組成物のうち固形分の全体重量に対して０．０１〜５０重量％が好ましく、１〜３０重量％がより好ましく、１〜２０重量％が特に好ましい。光重合開始剤が前記範囲の未満である場合、重合が進行されにくく、前記範囲を超過すれば、重合率は大きくなるが、分子量が低くなって、膜強度が弱くなる場合がある。
【０１４４】
本発明の量子ドットを含む硬化性組成物は、熱重合防止剤をさらに含むことができる。例えば、ヒドロキノン、ｐ−メトキシフェノール、ジ−ｔ−ブチル−ｐ−クレゾール、ピロガロール、ｔ−ブチルカテコール、ベンゾキノン、４、４’−チオビス（３−メチル−６−ｔ−ブチルフェノール）、２、２’−メチレンビス（４−メチル−６−ｔ−ブチルフェノール）、２−メルカプトベンゾイミダゾール等がある。
【０１４５】
本発明の量子ドットを含む硬化性組成物は、量子ドットを含む硬化性組成物をポジチブ型で構成する場合、ナフトキノンジアジド化合物をさらに含むことができる。ナフトキノンジアジド化合物としては、例えば、ｏ−ナフトキノンジアジド−５−スルホン酸エステルまたはスルホン酸アミドまたはｏ−ナフトキノンジアジド−４−スルホン酸エステルまたはスルホン酸アミド等がある。これらのエステルまたはアミドは、例えば、日本国特開平２−８４６５０号公報及び日本国特開平３−４９４３７号公報に化学式１として記載されているフェノール化合物等を使用して公知の方法で製造できる。
【０１４６】
前記アルカリ可溶性フェノール樹脂及び架橋剤は、通常、溶剤中に全体質量に対してそれぞれ２〜５０重量％及び２〜３０重量％程度の比率で溶解させる。また、前記ナフトキノンジアジド化合物及び染料は、通常、前記アルカリ可溶性樹脂及び架橋剤を含有する溶液に対してそれぞれ２〜３０重量％及び２〜５０重量％程度の比率で添加する。また、カラーフィルター用レジスト組成物には、例えば、均一な塗布性を付与するための平滑剤等のような前記技術分野において実用されている各種の添加剤をさらに添加することもできる。
【０１４７】
本発明の量子ドットを含む硬化性組成物は、溶剤を含むことができ、前記溶剤は、特に限定されないが、特に、量子ドット、バインダーの溶解性、塗布性、安全性を考慮して選択するのが好ましい。
【０１４８】
前記溶剤としては、エステル類、例えば酢酸エチル、酢酸−ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル等；３−オキシプロピオン酸メチル、３−オキシプロピオン酸エチル等の３−オキシプロピオン酸アルキルエステル類、例えば３−メトキシプロピオン酸メチル、３−メトキシプロピオン酸エチル、３−エトキシプロピオン酸メチル、３−エトキシプロピオン酸エチル等；２−オキシプロピオン酸メチル、２−オキシプロピオン酸エチル、２−オキシプロピオン酸プロピル等の２−オキシプロピオン酸アルキルエステル類、例えば、２−メトキシプロピオン酸メチル、２−メトキシプロピオン酸エチル、２−メトキシプロピオン酸プロピル、２−エトキシプロピオン酸メチル、２−エトキシプロピオン酸エチル、２−オキシ−２−メチルプロピオン酸メチル、２−オキシ−２−メチルプロピオン酸エチル、２−メトキシ−２−メチルプロピオン酸メチル、２−エトキシ−２−メチルプロピオン酸エチル等；ピルビン酸メチル、ピルビン酸エチル、ピルビン酸プロピル、アセト酢酸メチル、アセト酢酸エチル、２−オキソブタン酸メチル、２−オキソブタン酸エチル等；エーテル類、例えばジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールメチルエーテル、プロピレングリコールメチルエーテルアセテート、プロピレングリコールエチルエーテルアセテート、プロピレングリコールプロピルエーテルアセテート等；ケトン類、例えばメチルエチルケトン、シクロヘキサノン、２−ヘプタノン、３−ヘプタノン等；芳香族炭化水素類、例えばトルエン、キシレン等が好ましい。
【０１４９】
これらのうち、３−エトキシプロピオン酸メチル、３−エトキシプロピオン酸エチル、エチルセロソルブアセテート、乳酸エチル、ジエチレングリコールジメチルエーテル、酢酸ブチル、３−メトキシプロピオン酸メチル、２−ヘプタノン、シクロヘキサノン、エチルカルビトールアセテート、ブチルカルビトールアセテート、プロピレングリコールメチルエーテル、プロピレングリコールメチルエーテルアセテート等がより好ましい。
【０１５０】
本発明の量子ドットを含む硬化性組成物は、各種添加物、例えば、充填剤、前記以外の高分子化合物、界面活性剤、密着促進剤、酸化防止剤、紫外線吸収剤、凝集防止剤等をさらに含むことができる。
【０１５１】
前記各種添加物の具体例としては、ガラス、アルミナ等の充填剤；ポリビニルアルコール、ポリアクリル酸、ポリエチレングリコールモノアルキルエーテル、ポリフルオロアルキルアクリレート等の結着樹脂以外の高分子化合物；非イオン系、陽イオン系、陰イオン系等の界面活性剤；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３、４−エポキシシクロヘキシル）エチルトリメトキシシラン、３−クロロプロピルメチルジメトキシシラン、３−クロロプロピルトリメトキシシラン、３−メタクリルオキシプロピルトリメトキシシラン、３−メルカプトプロピルトリメトキシシラン等の密着促進剤；２、２−チオビス（４−メチル−６−ｔ−ブチルフェノール）、２、６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン等の紫外線吸収剤；及びポリアクリル酸ナトリウム等の凝集防止剤が挙げられる。
【０１５２】
また、非画像部のアルカリ溶解性を促進し、本発明による染料含有硬化性組成物の現像性の更なる向上を図る場合には、前記組成物に有機カルボン酸、好ましくは、分子量１０００以下の低分子量有機カルボン酸の添加を行うことができる。
【０１５３】
具体的には、例えば、ギ酸、酢酸、プロピオン酸、酪酸、吉草酸、ピバル酸、カプロン酸、ジエチル酢酸、エナント酸、カプリル酸等の脂肪族モノカルボン酸；シュウ酸、マロン酸、コハク酸、グルタル酸、アジピン酸、ピメリン酸、スベリン酸、アゼライン酸、セバシン酸、ブラシル酸、メチルマロン酸、エチルマロン酸、ジメチルマロン酸、メチルコハク酸、テトラメチルコハク酸、シトラコン酸等の脂肪族ジカルボン酸；トリカルバリル酸、アコニット酸、カンホロン酸等の脂肪族トリカルボン酸；安息香酸、トルイル酸、クミン酸、ヘメリト酸、メシチレン酸等の芳香族モノカルボン酸；フタル酸、イソフタル酸、テレフタル酸、トリメリト酸、トリメシン酸、メロファン酸、ピロメリト酸等の芳香族ポリカルボン酸；フェニル酢酸、ヒドロアトロパ酸、ヒドロケイ皮酸、マンデル酸、フェニルコハク酸、アトロパ酸、ケイ皮酸、ケイ皮酸メチル、ケイ皮酸ベンジル、シンナミリデン酢酸、クマル酸、ウンベル酸等のその他のカルボン酸が挙げられる。
【０１５４】
本発明は、前記量子ドットを含む硬化性組成物で製造されたカラーフィルターを提供する。
【０１５５】
本発明のカラーフィルターは、画像表示装置に適用される場合に、表示装置光源の光によって発光するので、優れた光効率を具現できる。また、色相を有する光が放出されるものなので、色再現性に優れ、光ルミネセンスにより全方向に光が放出されるので、視野角をも改善できる。
【０１５６】
カラーフィルターは、基板と、前記基板の上部に形成されたパターン層とを含む。
【０１５７】
基板は、カラーフィルター自体基板であることができ、またはディスプレイ装置等にカラーフィルターが位置する部位であってもよく、特に制限されない。前記基板は、ガラス、シリコーン（Ｓｉ）、シリコーン酸化物（ＳｉＯｘ）または高分子基板であることができ、前記高分子基板は、ポリエーテルスルホン（ｐｏｌｙｅｔｈｅｒｓｕｌｆｏｎｅ、ＰＥＳ）またはポリカーボネート（ｐｏｌｙｃａｒｂｏｎａｔｅ、ＰＣ）等であることができる。
【０１５８】
パターン層は、本発明の量子ドットを含む硬化性組成物を含む層であって、前記量子ドットを含む硬化性組成物を塗布し、所定のパターンで露光、現像及び熱硬化して形成された層であることができる。
【０１５９】
前記量子ドットを含む硬化性組成物で形成されたパターン層は、赤色量子ドット粒子を含有する赤色パターン層、緑色量子ドット粒子を含有する緑色パターン層、及び青色量子ドット粒子を含有する青色パターン層を具備できる。光の照射時に、赤色パターン層は赤色光を放出し、緑色パターン層は緑色光を放出し、青色パターン層は青色光を放出する。
【０１６０】
このような場合に、画像表示装置への適用時に、光源の放出光が特に限定されないが、優れた色再現性の側面から、青色光を放出する光源を使用できる。
【０１６１】
本発明の他の一具現例によれば、前記パターン層は、赤色パターン層、緑色パターン層及び青色パターン層のうち２種の色相のパターン層のみを具備してもよい。このような場合には、前記パターン層は、量子ドット粒子を含有しない透明パターン層をさらに具備する。
【０１６２】
２種色相のパターン層のみを具備する場合には、含まない残りの色相を示す波長の光を放出する光源を使用できる。例えば、赤色パターン層及び緑色パターン層を含む場合には、青色光を放出する光源を使用できる。このような場合に、赤色量子ドット粒子は赤色光を放出し、緑色量子ドット粒子は緑色光を放出し、透明パターン層は青色光がそのまま透過して青色を示す。
【０１６３】
前記のような基板及びパターン層を含むカラーフィルターは、各パターンの間に形成された隔壁をさらに含むことができ、ブラックマトリックスをさらに含むことができる。また、カラーフィルターのパターン層の上部に形成された保護膜をさらに含むことができる。
【０１６４】
また、本発明は、前記カラーフィルターを含む画像表示装置を提供する。
【０１６５】
本発明のカラーフィルターは、通常の液晶表示装置だけでなく、電界発光表示装置、プラズマ表示装置、電界放出表示装置等様々な画像表示装置に適用可能である。
【０１６６】
本発明の画像表示装置は、赤色量子ドット粒子を含有する赤色パターン層、緑色量子ドット粒子を含有する緑色パターン層、及び青色量子ドット粒子を含有する青色パターン層を含むカラーフィルターを具備できる。このような場合に、画像表示装置への適用時に、光源の放出光が特に限定されないが、優れた色再現性の側面から、好ましくは、青色光を放出する光源を使用できる
【０１６７】
本発明の他の一具現例によれば、本発明の画像表示装置は、赤色パターン層、緑色パターン層及び青色パターン層のうち２種の色相のパターン層のみを含むカラーフィルターを具備してもよい。このような場合には、前記カラーフィルターは、量子ドット粒子を含有しない透明パターン層をさらに具備する。
【０１６８】
２種の色相のパターン層のみを具備する場合には、含まない残りの色相を示す波長の光を放出する光源を使用できる。例えば、赤色パターン層及び緑色パターン層を含む場合には、青色光を放出する光源を使用できる。このような場合に、赤色量子ドット粒子は赤色光を放出し、緑色量子ドット粒子は緑色光を放出し、透明パターン層は、青色光がそのまま透過して青色を示す。
【０１６９】
本発明の画像表示装置は、光効率に優れていて、高い輝度を示し、色再現性に優れ、広い視野角を有する。
【実施例】
【０１７０】
以下、本発明の理解を助けるために好ましい実施例を提示するが、これら実施例は、本発明を例示するものに過ぎず、添付の特許請求範囲を制限するものではなく、本発明の範疇及び技術思想の範囲内で実施例に対する多様な変更及び修正が可能であることは、当業者にとって明白なことであり、このような変形及び修正が添付の特許請求範囲に属することは当然なことである。
【０１７１】
製造例１．ＣｄＳｅ（コア）／ＺｎＳ（シェル）構造の光ルミネセンス緑色量子ドット粒子Ａの合成
ＣｄＯ（０．４ｍｍｏｌ）と亜鉛アセテート（Ｚｉｎｃ  ａｃｅｔａｔｅ）（４ｍｍｏｌ）、オレイン酸（Ｏｌｅｉｃ  ａｃｉｄ）（５．５ｍＬ）を１−オクタデセン（１−Ｏｃｔａｄｅｃｅｎｅ）（２０ｍＬ）と一緒に反応器に入れ、１５０℃に加熱して反応させた。その後、亜鉛にオレイン酸が置換されることによって生成された酢酸（ａｃｅｔｉｃ  ａｃｉｄ）を除去するために、前記反応物を１００ｍＴｏｒｒの真空の下に２０分間放置した。そして、３１０℃の熱を加えて透明な混合物を得た後、これを２０分間３１０℃に維持した後、０．４ｍｍｏｌのＳｅ粉末と２．３ｍｍｏｌのＳ粉末を３ｍＬのトリオクチルホスフィン（ｔｒｉｏｃｔｙｌｐｈｏｓｐｈｉｎｅ）に溶解させたＳｅ及びＳ溶液をＣｄ（ＯＡ）２及びＺｎ（ＯＡ）２溶液が入っている反応器に速く注入した。これから得た混合物を３１０℃で５分間成長させた後、氷水浴（ｉｃｅ  ｂａｔｈ）を利用して成長を中断させた。そして、エタノールで沈澱させて遠心分離機を利用して量子ドットを分離し、余分の不純物は、クロロホルム（ｃｈｌｏｒｏｆｏｒｍ）とエタノールを利用して洗浄することによって、オレイン酸で安定化された、コア粒径とシェル厚さの和が３〜５ｎｍである粒子らが分布されたＣｄＳｅ（コア）／ＺｎＳ（シェル）構造の量子ドット粒子Ａを収得した。
【０１７２】
製造例２−１．アルカリ可溶性樹脂（Ｄ−１）の合成
撹拌器、温度計付き還流冷却管、滴下ロート及び窒素導入管を具備したフラスコにプロピレングリコールモノメチルエーテルアセテート１８２ｇを入れ、フラスコ内の雰囲気を空気から窒素に充填した後、１００℃に昇温後、メタクリル酸６８．８ｇ、シクロヘキシルメタクリレート３６．４ｇ及びプロピレングリコールモノメチルエーテルアセテート１３６ｇを投入し、ｔ−ブチルペルオキシ−２−エチルヘキシルカーボネート３．２ｇを添加した溶液を滴下ロートから２時間にわたってフラスコに滴下し、１００℃で５時間さらに撹拌を進行した。引き続いて、フラスコ内の雰囲気を窒素から空気に置換し、グリシジルメタクリレート７１ｇ、トリスジメチルアミノメチルフェノール０．９ｇ及びヒドロキノン０．１４５ｇをフラスコ内に投入し、１１０℃で６時間反応を継続し、固形分の酸価が１００ｍｇＫＯＨ／ｇである樹脂Ｄ−１を得た。ＧＰＣによって測定したポリスチレン換算の重量平均分子量は、１７０００であり、分子量分布（Ｍｗ／Ｍｎ）は２．２であった。示差走査熱量計でガラス転移温度を測定した結果、１２０℃であった。
【０１７３】
製造例２−２．アルカリ可溶性樹脂（Ｄ−２）の合成
撹拌器、温度計付き還流冷却管、滴下ロート及び窒素導入管を具備したフラスコにプロピレングリコールモノメチルエーテルアセテート１８２ｇを入れ、フラスコ内の雰囲気を空気から窒素に充填した後、１００℃に昇温後、メタクリル酸６８．８ｇ、トリシクロデカン骨格のモノメタクリレート（日立化成（株）製造ＦＡ−５１３Ｍ）４４．０ｇ及びプロピレングリコールモノメチルエーテルアセテート１３６ｇを投入し、ｔ−ブチルペルオキシ−２−エチルヘキシルカーボネート３．２ｇを添加した溶液を滴下ロートから２時間にわたってフラスコに滴下し、１００℃で５時間さらに撹拌を進行した。引き続いて、フラスコ内の雰囲気を窒素から空気に置換し、グリシジルメタクリレート７１ｇ、トリスジメチルアミノメチルフェノール０．９ｇ及びヒドロキノン０．１４５ｇをフラスコ内に投入し、１１０℃で６時間反応を継続し、固形分の酸価が１１０ｍｇＫＯＨ／ｇである樹脂Ｄ−２を得た。ＧＰＣによって測定したポリスチレン換算の重量平均分子量は、１５３００であり、分子量分布（Ｍｗ／Ｍｎ）は、２．３であった。示差走査熱量計でガラス転移温度を測定した結果、１３０℃であった。
【０１７４】
製造例２−３．アルカリ可溶性樹脂（Ｄ−３）の合成
撹拌器、温度計付き還流冷却管、滴下ロート及び窒素導入管を具備したフラスコにプロピレングリコールモノメチルエーテルアセテート１８２ｇを入れ、フラスコ内の雰囲気を空気から窒素に充填した後、１００℃に昇温後、メタクリル酸４７．３ｇ、１−アクリロイルオキシ−３−ヒドロキシアダマンタン（アルドリチ（株））９９．９ｇ及びプロピレングリコールモノメチルエーテルアセテート３００ｇを投入し、ｔ−ブチルペルオキシ−２−エチルヘキシルカーボネート３．２ｇを添加した溶液を滴下ロートから２時間にわたってフラスコに滴下し、１００℃で５時間さらに撹拌を進行した。引き続いて、フラスコ内の雰囲気を窒素から空気に置換し、グリシジルメタクリレート３５．５ｇ、トリスジメチルアミノメチルフェノール０．９ｇ及びヒドロキノン０．１４５ｇをフラスコ内に投入し、１１０℃で６時間反応を継続し、固形分の酸価が９５ｍｇＫＯＨ／ｇである樹脂Ｄ−３を得た。ＧＰＣによって測定したポリスチレン換算の重量平均分子量は、１８３００であり、分子量分布（Ｍｗ／Ｍｎ）は、２．３であった。示差走査熱量計でガラス転移温度を測定した結果、１６０℃であった。
【０１７５】
製造例２−４．アルカリ可溶性樹脂（Ｄ−４）の合成
撹拌器、温度計付き還流冷却管、滴下ロート及び窒素導入管を具備したフラスコにプロピレングリコールモノメチルエーテルアセテート２５０ｇを入れ、フラスコ内の雰囲気を空気から窒素に充填した後、１００℃に昇温後、メタクリル酸２５．８ｇ、１−アクリロイルオキシ−３−ヒドロキシアダマンタン（アルドリチ（株））５０．４ｇ、アクリロフェノン５６．７ｇ及びプロピレングリコールモノメチルエーテルアセテート１１０ｇを投入し、アゾビスイソブチロニトリル３．６ｇを添加した溶液を滴下ロートから２時間にわたってフラスコに滴下し、１００℃で５時間さらに撹拌を進行し、固形分の酸価が１１５ｍｇＫＯＨ／ｇである樹脂Ｄ−４を得た。ＧＰＣによって測定したポリスチレン換算の重量平均分子量は、１９０００であり、分子量分布（Ｍｗ／Ｍｎ）は、２．３であった。示差走査熱量計でガラス転移温度を測定した結果、１６０℃であった。
【０１７６】
製造例２−５．アルカリ可溶性樹脂（Ｄ−５）の合成
撹拌器、温度計付き還流冷却管、滴下ロート及び窒素導入管を具備したフラスコにプロピレングリコールモノメチルエーテルアセテート２５０ｇを入れ、フラスコ内の雰囲気を空気から窒素に充填した後、１００℃に昇温後、メタクリル酸２５．８ｇ、１−アクリロイルオキシ−３−ヒドロキシアダマンタン（アルドリチ（株））４４．４ｇ、アクリロフェノン４４．８ｇ、メチルメタクリル酸１０．０ｇ及びプロピレングリコールモノメチルエーテルアセテート１１０ｇを投入し、アゾビスイソブチロニトリル３．６ｇを添加した溶液を滴下ロートから２時間にわたってフラスコに滴下し、１００℃で５時間さらに撹拌を進行し、固形分の酸価が１１５ｍｇＫＯＨ／ｇである樹脂Ｄ−５を得た。ＧＰＣによって測定したポリスチレン換算の重量平均分子量は、１９０００であり、分子量分布（Ｍｗ／Ｍｎ）は、２．２であった。示差走査熱量計でガラス転移温度を測定した結果、１３５℃であった。
【０１７７】
製造例２−６．アルカリ可溶性樹脂（Ｄ−６）の合成
撹拌器、温度計付き還流冷却管、滴下ロート及び窒素導入管を具備したフラスコにプロピレングリコールモノメチルエーテルアセテート２５０ｇを入れ、フラスコ内の雰囲気を空気から窒素に充填した後、１００℃に昇温後、メタクリル酸２５．８ｇ、２−ノルボルネン１８．８ｇ、アクリロフェノン４４．８ｇ、メチルメタクリル酸１０．０ｇ及びプロピレングリコールモノメチルエーテルアセテート１１０ｇを投入し、アゾビスイソブチロニトリル３．６ｇを添加した溶液を滴下ロートから２時間にわたってフラスコに滴下し、１００℃で５時間さらに撹拌を進行し、固形分の酸価が１０５ｍｇＫＯＨ／ｇである樹脂Ｄ−６を得た。ＧＰＣによって測定したポリスチレン換算の重量平均分子量は、１６３００であり、分子量分布（Ｍｗ／Ｍｎ）は、２．４であった。示差走査熱量計でガラス転移温度を測定した結果、１５０℃であった。
【０１７８】
製造例２−７．アルカリ可溶性樹脂（Ｄ−７）の合成
撹拌器、温度計付き還流冷却管、滴下ロート及び窒素導入管を具備したフラスコにプロピレングリコールモノメチルエーテルアセテート１８０ｇを入れ、フラスコ内の雰囲気を空気から窒素に充填した後、８０℃に昇温後、メチルメタクリル酸２０．０ｇ、ｎ−ブチルアクリレート５５．２ｇ、グリシジルメタクリレート３０ｇ及びプロピレングリコールモノメチルエーテルアセテート７１ｇを投入し、ｔ−ブチルペルオキシ−２−エチルヘキシルカーボネート３．２ｇを添加した溶液を滴下ロートから２時間にわたってフラスコに滴下し、１００℃で５時間さらに撹拌を進行した。引き続いて、フラスコ内の雰囲気を窒素から空気に置換し、メタクリル酸３６．０ｇ、トリスジメチルアミノメチルフェノール０．９ｇ及びヒドロキノン０．１４５ｇをフラスコ内に投入し、１００℃で６時間反応した。その後、反応液の温度を常温に下降し、コハク酸無水物４．５部を投入し、８０℃で６時間反応し、固形分の酸価が８０ｍｇＫＯＨ／ｇである樹脂Ｄ−７を得た。ＧＰＣによって測定したポリスチレン換算の重量平均分子量は、１５２００であり、分子量分布（Ｍｗ／Ｍｎ）は、２．１であった。示差走査熱量計でガラス転移温度を測定した結果、−１．３℃であった。
【０１７９】
製造例２−８．アルカリ可溶性樹脂（Ｄ−８）の合成
撹拌器、温度計付き還流冷却管、滴下ロート及び窒素導入管を具備したフラスコにプロピレングリコールモノメチルエーテルアセテート１８０ｇを入れ、フラスコ内の雰囲気を空気から窒素に充填した後、８０℃に昇温後、メチルメタクリル酸２０．０ｇ、２−エチルヘキシルアクリレート５５．２ｇ、グリシジルメタクリレート３０ｇ及びプロピレングリコールモノメチルエーテルアセテート７１ｇを投入し、ｔ−ブチルペルオキシ−２−エチルヘキシルカーボネート３．２ｇを添加した溶液を滴下ロートから２時間にわたってフラスコに滴下し、１００℃で５時間さらに撹拌を進行した。引き続いて、フラスコ内の雰囲気を窒素から空気に置換し、メタクリル酸３６．０ｇ、トリスジメチルアミノメチルフェノール０．９ｇ及びヒドロキノン０．１４５ｇをフラスコ内に投入し、１００℃で６時間反応した。その後、反応液の温度を常温に下降し、コハク酸無水物４．５部を投入し、８０℃で６時間反応し、固形分の酸価が４５ｍｇＫＯＨ／ｇである樹脂Ｄ−８を得た。ＧＰＣによって測定したポリスチレン換算の重量平均分子量は、７５００であり、分子量分布（Ｍｗ／Ｍｎ）は、２．１であった。示差走査熱量計でガラス転移温度を測定した結果、−１９．３℃であった。
【０１８０】
製造例２−９．アルカリ可溶性樹脂（Ｄ−９）の合成
撹拌器、温度計付き還流冷却管、滴下ロート及び窒素導入管を具備したフラスコにプロピレングリコールモノメチルエーテルアセテート１８２ｇを入れ、フラスコ内の雰囲気を空気から窒素に充填した後、１００℃に昇温後、ベンジルメタクリレート１０５．７ｇ、メタクリル酸１７．２ｇ、２−ヒドロキシエチルメタクリル酸２６．０ｇ及びプロピレングリコールモノメチルエーテルアセテート１３６ｇを投入し、アゾビスイソブチロニトリル３．６ｇを添加した溶液を滴下ロートから２時間にわたってフラスコに滴下し、１００℃で３時間さらに撹拌を進行し、固形分の酸価が６０ｍｇＫＯＨ／ｇである樹脂Ｄ−９を得た。ＧＰＣによって測定したポリスチレン換算の重量平均分子量は、１８０００であり、分子量分布（Ｍｗ／Ｍｎ）は、２．２であった。示差走査熱量計でガラス転移温度を測定した結果、８０℃であった。
【０１８１】
製造例２−１０．アルカリ可溶性樹脂（Ｄ−１０）の合成
撹拌器、温度計付き還流冷却管、滴下ロート及び窒素導入管を具備したフラスコにプロピレングリコールモノメチルエーテルアセテート１８２ｇを入れ、フラスコ内の雰囲気を空気から窒素に充填した後、１００℃に昇温後、ベンジルメタクリレート１０５．７ｇ、メタクリル酸３４．４ｇ及びプロピレングリコールモノメチルエーテルアセテート１３６ｇを投入し、アゾビスイソブチロニトリル３．６ｇを添加した溶液を滴下ロートから２時間にわたってフラスコに滴下し、１００℃で３時間さらに撹拌を進行し、固形分の酸価が１３０ｍｇＫＯＨ／ｇである樹脂Ｄ−１０を得た。ＧＰＣによって測定したポリスチレン換算の重量平均分子量は、１７０００であり、分子量分布（Ｍｗ／Ｍｎ）は、２．２であった。示差走査熱量計でガラス転移温度を測定した結果、１００℃であった。
【０１８２】
製造例２−１１．アルカリ可溶性樹脂（Ｄ−１１）の合成
撹拌器、温度計付き還流冷却管、滴下ロート及び窒素導入管を具備したフラスコにプロピレングリコールモノメチルエーテルアセテート１８２ｇを入れ、フラスコ内の雰囲気を空気から窒素に充填した後、１００℃に昇温後、ｎ−ブチルメタクリレート７６．８ｇ、メタクリル酸１７．２ｇ、２−ヒドロキシエチルメタクリル酸２６．０ｇ及びプロピレングリコールモノメチルエーテルアセテート１３６ｇを投入し、アゾビスイソブチロニトリル３．６ｇを添加した溶液を滴下ロートから２時間にわたってフラスコに滴下し、１００℃で３時間さらに撹拌を進行し、固形分の酸価が６２ｍｇＫＯＨ／ｇである樹脂Ｄ−１１を得た。ＧＰＣによって測定したポリスチレン換算の重量平均分子量は、１５５００であり、分子量分布（Ｍｗ／Ｍｎ）は、２．２であった。示差走査熱量計でガラス転移温度を測定した結果、−２０℃であった。
【０１８３】
製造例２−１２．アルカリ可溶性樹脂（Ｄ−１２）の合成
撹拌器、温度計付き還流冷却管、滴下ロート及び窒素導入管を具備したフラスコにプロピレングリコールモノメチルエーテルアセテート１００ｇを入れ、フラスコ内の雰囲気を空気から窒素に充填した後、８０℃に昇温後、２−エチルヘキシルアクリレート１０．２ｇ、４−メチルスチレン０．７ｇ、グリシジルメタクリレート７６ｇ、ｎ−ドデシルメルカプト３ｇ及びプロピレングリコールモノメチルエーテル１００ｇを投入し、アゾビスイソブチロニトリル５ｇを添加した溶液を滴下ロートから２時間にわたってフラスコに滴下し、８０℃で４時間さらに撹拌を進行した。引き続いて、フラスコ内の雰囲気を窒素から空気に置換し、トリエチルアミン０．２ｇ、４−メトキシフェノール０．１ｇ、アクリル酸１０．４ｇをフラスコ内に投入し、１００℃で６時間反応した。その後、反応液の温度を常温に下降し、コハク酸無水物２．７ｇを投入し、８０℃で６時間反応し、固形分の酸価が１６．４５ｍｇＫＯＨ／ｇである樹脂Ｄ−１２を得た。ＧＰＣによって測定したポリスチレン換算の重量平均分子量は、５４５０であり、分子量分布（Ｍｗ／Ｍｎ）は、２．１であった。示差走査熱量計でガラス転移温度を測定した結果、−２８．４℃であった。
【０１８４】
実施例１〜８及び比較例１〜４：自発光型感光性樹脂組成物の製造
下記表１及び表２に記載されたように、それぞれ、成分を混合した後、全体固形分が２０重量％となるように、プロピレングリコールモノメチルエーテルアセテートで希釈した後、充分に撹拌し、自発光型感光性樹脂組成物を得た。
【０１８５】
【表１】
2016157114.tif 000035
【０１８６】
【表２】
2016157114.tif 000036
【０１８７】
カラーフィルター（Ｇｌａｓｓ基板）の製造例
前記実施例１〜８と比較例１〜４で製造された自発光型感光性樹脂組成物を利用してカラーフィルターを製造した。すなわち、前記それぞれの自発光型感光性樹脂組成物をスピンコーティング法でガラス基板の上に塗布した後、加熱板の上に載置し、１００℃の温度で３分間維持し、薄膜を形成した。引き続いて、前記薄膜の上に横ｘ縦２０ｍｍｘ２０ｍｍの正四角形の透過パターンと１μｍ〜１００μｍのライン／スペースパターンを有する試験フォトマスクを載置し、試験フォトマスクとの間隔を１００μｍにして紫外線を照射した。
【０１８８】
この際、紫外線光源は、ウシオ電機（株）製の超高圧水銀ランプ（商品名ＵＳＨ−２５０Ｄ）を利用して大気の雰囲気の下に２００ｍＪ／ｃｍ２の露光量（３６５ｎｍ）で光照射し、特別な光学フィルターは使用しなかった。前記で紫外線が照射された薄膜をｐＨ  １０．５のＫＯＨ水溶液現像溶液に８０秒間浸漬して現像した。この薄膜が施されたガラス板を蒸留水を使用して洗浄した後、窒素ガスを吹いて乾燥し、１５０℃の加熱オーブンで１０分間加熱し、カラーフィルターパターンを製造した。前記で製造された自発光カラーパターンのフィルム厚さは、３．０μｍであった。
【０１８９】
微細パターンの測定
前記自発光画素が形成されたカラーフィルターのうち１００μｍのライン／スペースパターンマスクを介して得られた、パターンのサイズをＯＭ装備（ＥＣＬＩＰＳＥ  ＬＶ１００ＰＯＬ、ニコン社製造）を通じてパターンサイズを測定した。
【０１９０】
微細パターン（Δμｍ）＝（ライン／スペースパターンマスクｓｉｚｅ、１００μｍ）−（測定された画素パターンｓｉｚｅ）
【０１９１】
微細パターンの値が１０μｍより大きければ、微細画素の具現が困難になり、マイナス値を有すれば、工程不良を引き起こすことができる。
【０１９２】
発光強度（Ｉｎｔｅｎｓｉｔｙ）の測定
前記自発光画素が形成されたカラーフィルターのうち２０ｍｍｘ２０ｍｍの正四角形のパターンで形成されたパターン（Ｐａｔｔｅｒｎ）部に３６５ｎｍ  Ｔｕｂｅ型４Ｗ  ＵＶ照射器（ＶＬ−４ＬＣ、ＶＩＬＢＥＲ  ＬＯＵＲＭＡＴ）を用いて光変換された領域を測定し、実施例１〜８及び比較例１〜４は、５５０ｎｍ領域での発光強度（Ｉｎｔｅｎｓｉｔｙ）をＳｐｅｃｔｒｕｍ  ｍｅｔｅｒ（Ｏｃｅａｎ  Ｏｐｔｉｃｓ社製）を利用して測定した。測定された発光強度（Ｉｎｔｅｎｓｉｔｙ）が高いほど、優れた自発光特性を発揮するものと判断することができ、発光強度（Ｉｎｔｅｎｓｉｔｙ）の測定結果は、下記表３に示した。また、ハードベーク（ｈａｒｄ  ｂａｋｅ）を２３０℃で６０分間進行し、ハードベーク前の発光強度（Ｉｎｔｅｎｓｉｔｙ）とハードベーク後の発光強度（Ｉｎｔｅｎｓｉｔｙ）を測定し、発光効率が維持される水準を確認し、表３に発光強度維持率で示した。
【０１９３】
【表３】
2016157114.tif 000037
【０１９４】
表３に示されたように、本発明において提示する実施例１〜実施例８に使用されたバインダーを含むことによって、発光強度及び発光強度維持率が増加し、微細パターンが製作可能であり、高解像度のカラーフィルターを製作できる優れた感光性樹脂組成物を得ることができる。
【０１９５】
比較例１〜３及び実施例１〜８を参照すれば、末端に二重結合を有し、架橋能力があり、量子ドット及び量子ドット表面のリガンドとの相溶性を有するバインダーを使用する場合、量子ドットの表面に保護基の役目をすることによって、工程中に優れた発光強度を有し、消光幅が少ない効果を確認できる。また、比較例４及び実施例７〜８を参照すれば、発光強度が高いとしても、ガラス転移温度（Ｔｇ）が−２０℃以下では、高解像度の微細パターンの形成が不可能なので、実用が不可能であることを確認できる。